(57)【要約】      （修正有）【課題】耐腐食性を有するブッシュの摺動層を提供する。【解決手段】ブッシュ２０６は、多孔質金属層を備え、多孔質金属層は、第１の組成物及び第２の組成物によって形成される。第１の組成物は、鉄を含み得る。第２の組成物は、鉄より小さい電気陰性度を有する金属を含み得る。ブッシュは、多孔質金属層を覆う摺動層をさらに含む。【選択図】図２Ａ
2020165537.tif 000002
【特許請求の範囲】
【請求項１】
ブッシュであって、
第１の組成物及び第２の組成物によって形成された多孔質金属層であって、前記第１
の組成物が、鉄を含み、前記第２の組成物が、鉄より小さい電気陰性度を有する金属を含
む、多孔質金属層と、
前記多孔質金属層を覆う摺動層と、を備える、ブッシュ。
【請求項２】
ヒンジアセンブリであって、
第１のヒンジ部分及び第２のヒンジ部分と、
前記第１のヒンジ部分を前記第２のヒンジ部分と接合するピンと、
ブッシュと、を備え、前記ブッシュは、
第１の組成物及び第２の組成物によって形成された多孔質金属層であって、前記第
１の組成物が、鉄を含み、前記第２の組成物が、鉄より小さい電気陰性度を有する金属を
含む、多孔質金属層と、
前記多孔質金属層を覆う摺動層と、を備える、ヒンジアセンブリ。
【請求項３】
前記多孔質金属層は、少なくとも１％の多孔度を有する、請求項１及び２のいずれか１
項に記載のブッシュまたはヒンジアセンブリ。
【請求項４】
前記多孔質金属層は、９９％以下の多孔度を有する、請求項１及び２のいずれか１項に
記載のブッシュまたはヒンジアセンブリ。
【請求項５】
前記多孔質金属は、メッシュ材料、グリッド、拡張シート、または穿孔シートから選択
される、請求項１及び２のいずれか１項に記載のブッシュまたはヒンジアセンブリ。
【請求項６】
前記第１の組成物は、鋼を含む、請求項１及び２のいずれか１項に記載のブッシュまた
はヒンジアセンブリ。
【請求項７】
前記第２の組成物は、アルミニウム、マグネシウム、亜鉛、またはそれらの合金を含む
、請求項１及び２のいずれか１項に記載のブッシュまたはヒンジアセンブリ。
【請求項８】
前記第２の組成物は、前記多孔質金属層の１０重量％以下である、請求項１及び２のい
ずれか１項に記載のブッシュまたはヒンジアセンブリ。
【請求項９】
前記摺動層は、フルオロポリマーを含む、請求項１〜８のいずれか１項に記載のブッシ
ュまたはヒンジアセンブリ。
【請求項１０】
前記摺動層は、ポリテトラフルオロエチレン（ＰＴＦＥ）、ポリアミド（ＰＡ）、ポリ
エーテルエーテルケトン（ＰＥＥＫ）、ポリイミド（ＰＩ）、ポリアミドイミド（ＰＡＩ
）、ポリフェニレンスルフィド（ＰＰＳ）、ポリフェニレンスルホン（ＰＰＳＯ２）、液
晶ポリマー（ＬＣＰ）、ペルフルオロアルコキシポリマー（ＰＦＡ）、ポリオキシメチレ
ン（ＰＯＭ）、ポリエチレン（ＰＥ）、ＵＨＭＷＰＥ、またはそれらの混合物を含む、請
求項１〜９のいずれか１項に記載のブッシュまたはヒンジアセンブリ。
【請求項１１】
前記摺動層は、少なくとも約０．０５ｍｍの厚さを有する、請求項１〜１０のいずれか
１項に記載のブッシュまたはヒンジアセンブリ。
【請求項１２】
前記摺動層は、約５ｍｍ以下の厚さを有する、請求項１〜１１のいずれか１項に記載の
ブッシュまたはヒンジアセンブリ。
【請求項１３】
前記多孔質金属層は、前記摺動層に埋め込まれている、請求項１〜１２のいずれか１項
に記載のブッシュまたはヒンジアセンブリ。
【請求項１４】
前記ブッシュは、少なくとも３％の矯正能力を有する、請求項１〜１３のいずれか１項
に記載のブッシュまたはヒンジアセンブリ。
【請求項１５】
ブッシュを調製する方法であって、
各々が鉄を含む、金属ワイヤまたは金属シートを提供することと、
金属含有組成物を前記金属ワイヤまたは金属シート上に塗布して、金属前駆体を形成
することと、
前記金属前駆体からメッシュまたは拡張シートを形成することと、
摺動層を前記メッシュまたは拡張シート上に塗布して、スタックを形成することと、
前記スタックをカレンダリングして、積層体を形成することと、
前記積層体からブランク材を切り抜くことと、
前記ブランク材から半製品ブッシュを形成することと、を含む、方法。
【発明の詳細な説明】
【技術分野】
【０００１】
本開示は、概して、高い荷重能力を有する耐腐食性ブッシュに関する。
【背景技術】
【０００２】
耐荷基材及び摺動層外面からなる滑り軸受複合材料が、概して知られている。耐荷基材
及び摺動層は、通常、適切な接着剤を使用して積層することによって接続される。滑り軸
受複合材料は、例えば、自動車産業によって使用されるメンテナンスフリーブッシュを形
成するために使用され得る。これらのメンテナンスフリーブッシュは、ドア、フード、及
びエンジンルームヒンジ、シート、ステアリングコラム、フライホイール、バランサシャ
フト軸受等に使用され得る。加えて、滑り軸受複合材料から形成されたメンテナンスフリ
ーブッシュは、非自動車用途でも使用され得る。一部の用途において、滑り軸受は、特に
、耐荷基材が、鋼等の鉄合金から作られている場合に、腐食を引き起こす環境条件に曝露
される。より長いメンテナンスフリー寿命及び改善された剥離抵抗または耐腐食性を有す
る、高い荷重能力を有する改善されたメンテナンスフリーブッシュに対する継続的な必要
性が存在する。
【発明の概要】
【０００３】
第１の態様において、摺動物品は、耐荷基材、金属含有層、及び摺動層を備える。耐荷
基材は、第１の主表面、第２の主表面、及び縁部を有する。耐荷基材は、厚さｔ１をさら
に備える。金属含有層は、第１の主表面を覆い得、それと直接接触し得る。金属含有層は
、厚さｔ２を含有する。少なくとも１つの実施形態において、ｔ２は、少なくとも１０μ
ｍである。摺動層は、第１の主表面または第２の主表面を覆い得る。少なくとも一実施形
態において、ｔ２／ｔ１の比は、少なくとも１／１０、またはｔ１≦１０ｔ２である。
【０００４】
第２の態様において、ヒンジアセンブリは、第１のヒンジ部分及び第２のヒンジ部分と
、第１のヒンジ部分を第２のヒンジ部分と接合するピンと、ブッシュと    を含み得る。
ブッシュは、耐荷基材、金属含有層、及び摺動層を含み得る。耐荷基材は、第１の主表面
、第１の主表面の反対側の第２の主表面、及び縁部を有し得る。耐荷基材は、厚さｔ１を
含む。金属含有層は、第１の主表面を覆い得、それと直接接触し得る。金属含有層は、厚
さｔ２を有し得る。一実施形態において、ｔ２は、少なくとも１０μｍである。摺動層は
、第１の主表面または第２の主表面を覆い得る。ｔ２／ｔ１の比は、少なくとも１／１０
であり得る。
【０００５】
第３の態様において、ブッシュを調製する方法は、耐荷基材及び金属含有層を提供する
ことを含み得る。耐荷基材は、第１の主表面及び第２の主表面を有する。金属含有は、第
１の主表面上に被せられ得る。別の実施形態において、例えば、噴霧被覆、金属噴霧、機
械的被覆、ガルバニック、溶融めっき、またはそれらの任意の組み合わせによって提供さ
れた金属含有被覆。本方法は、第１の主表面上または第２の主表面上に摺動層を塗布して
、積層体を形成することをさらに含み得る。本方法は、ブランク材を積層体から切り抜く
ことをさらに含み得る。本方法は、ブランク材からブッシュを形成することをさらに含み
得る。
【０００６】
第４の態様において、耐腐食性鉄含有物品を調製する方法は、基材を提供することを含
み得る。基材は、第１の主表面及び第２の主表面を含む。基材は、鉄含有層を含む。鉄含
有層は、第１の主表面を形成し得る。基材は、金属含有層をさらに含み得、金属含有層が
、第１の主表面を覆う。本方法は、金属含有層から第１の主表面にわたって第２の主表面
まで基材を切り抜いて、断面を形成することをさらに含む。本方法は、断面上にアルミニ
ウム層を形成することをさらに含み得る。
【０００７】
第５の態様において、ブッシュは、多層金属基材を含む。多層基材は、鋼層を含む。鋼
層は、第１の主表面及び第２の主表面を有する。ブッシュは、第１の主表面と隣接し、か
つそれと直接接触している第１の金属含有層をさらに含み得る。ブッシュは、第２の主表
面と隣接し、かつそれと直接接触している第２の金属含有層をさらに含み得る。ブッシュ
は、多層金属基材を覆う接着剤層をさらに含み得る。ブッシュは、接着剤層を覆い、かつ
それと直接接触しているフルオロポリマー摺動層をさらに含み得る。
【０００８】
第６の態様において、ブッシュは、耐荷基材を含む。耐荷基材は、第１の主表面、第２
の主表面、及び縁部を有する。一実施形態において、耐荷基材は、２００ミクロン〜３０
００ミクロンの厚さを有する。ブッシュは、第１の主表面を覆い、かつそれと直接接触し
ている金属含有層をさらに含む。金属含有層は、２０ミクロン〜３００ミクロンの厚さを
有し得る。ブッシュは、第１の主表面または第２の主表面を覆う摺動層をさらに含む。
【０００９】
第７の態様において、ブッシュは、耐荷基材を含む。耐荷基材は、第１の主表面、第２
の主表面、及び縁部を有する。一実施形態において、耐荷基材は、２００ミクロン〜３０
００ミクロンの厚さを有する。ブッシュは、第１の主表面を覆い、かつそれと直接接触し
ている腐食防止層をさらに含む。腐食防止層は、２０ミクロン〜３００ミクロンの厚さを
有し得る。一実施形態において、腐食防止層は、マグネシウム、アルミニウム、チタン、
スカンジウム、亜鉛、またはそれらの任意の組み合わせから選択された金属を含み得る。
ブッシュは、第１の主表面または第２の主表面を覆う摺動層をさらに含む。
【００１０】
第８の態様において、摺動物品は、耐荷基材、被覆、及び摺動層を備える。耐荷基材は
、第１の主表面、第２の主表面、及び縁部を有する。耐荷基材は、厚さｔ１をさらに備え
る。被覆は、第１の主表面を覆い得、かつそれと直接接触し得る。被覆は、１．８３未満
のポーリング電気陰性度を有し得る元素金属を含む。被覆は、厚さｔ２を有する。少なく
とも１つの実施形態において、ｔ２は、少なくとも１０μｍである。摺動層は、第１の主
表面または第２の主表面を覆い得る。少なくとも一実施形態において、ｔ２／ｔ１の比は
、少なくとも１／１０、またはｔ１≦１０ｔ２である。
【００１１】
第９の態様において、ヒンジアセンブリは、第１のヒンジ部分及び第２のヒンジ部分と
、第１のヒンジ部分を第２のヒンジ部分と接合するピンと、ブッシュとを含み得る。ブッ
シュは、耐荷基材、被覆、及び摺動層を含み得る。耐荷基材は、第１の主表面、第１の主
表面の反対側の第２の主表面、及び縁部を有し得る。耐荷基材は、厚さｔ１を含む。被覆
は、第１の主表面を覆い得、かつそれと直接接触し得る。被覆は、１．８３未満のポーリ
ング電気陰性度を有する元素金属を含み得る。被覆は、厚さｔ２を有する。少なくとも１
つの実施形態において、ｔ２は、少なくとも１０μｍである。摺動層は、第１の主表面ま
たは第２の主表面を覆い得る。ｔ２／ｔ１の比は、少なくとも１／１０であり得る。
【００１２】
第１０の態様において、ブッシュは、多孔質金属層を備える。多孔質金属層は、第１の
組成物及び第２の組成物から形成され得る。第１の組成物は、鉄を含み得る。第２の組成
物は、鉄より小さい電気陰性度を有する金属を含み得る。ブッシュは、摺動層をさらに含
み得る。
【００１３】
第１１の態様において、ヒンジアセンブリは、第１のヒンジ部分及び第２のヒンジ部分
を含み得る。ヒンジアセンブリは、ピンをさらに含み得る。ピンは、第１のヒンジ部分及
び第２のヒンジ部分を接合し得る。ヒンジアセンブリは、ブッシュをさらに含み得る。ブ
ッシュは、多孔質金属を備える。多孔質金属層は、第１の組成物及び第２の組成物から形
成され得る。第１の組成物は、鉄を含み得る。第２の組成物は、鉄より小さい電気陰性度
を有する金属を含み得る。ブッシュは、摺動層をさらに含み得る。
【００１４】
第１２の態様において、ブッシュを調製するための方法は、金属ワイヤまたは金属シー
トを提供することを含み、金属ワイヤまたは金属シートが、鉄を含む。方法は、金属含有
組成物を金属ワイヤまたは金属シート上に塗布して、金属前駆体を形成することをさらに
含む。方法は、メッシュまたは拡張シートを金属前駆体から形成することをさらに含み得
る。方法は、摺動層をメッシュまたは拡張シート上に塗布して、スタックを形成すること
をさらに含み得る。方法は、スタックをカレンダリングすることをさらに含み得る。方法
は、ブランク材を積層体から切り抜くことをさらに含み得る。方法は、ブランク材から半
製品ブッシュを形成することをさらに含み得る。
【００１５】
本開示は、添付図面を参照することによって、より良好に理解され、その多くの特徴及
び利点が当業者に明らかになるであろう。
【図面の簡単な説明】
【００１６】
【図１Ａ】代表的な耐腐食性ブッシュの層構造の例示である。
【図１Ｂ】代表的な耐腐食性ブッシュの層構造の例示である。
【図１Ｃ】代表的な耐腐食性ブッシュの層構造の例示である。
【図１Ｄ】代表的な耐腐食性ブッシュの層構造の例示である。
【図２Ａ】代表的なヒンジの例示及び詳細である。
【図２Ｂ】代表的なヒンジの例示及び詳細である。
【図３Ａ】ＳＥＭスキャンの例示である。
【図３Ｂ】ＳＥＭスキャンの例示である。
【図４】ブッシュの使用の様々な実施形態を例示する。
【図５】コア金属及び被覆を備えるワイヤを例示する。
【図６】代表的な耐腐食性ブッシュのための積層体を例示する。
【図７】耐腐食性ブッシュのための展伸金属を例示する。
【００１７】
異なる図面内の同一参照記号の使用は、類似または同一の項目を示す。
【発明を実施するための形態】
【００１８】
図１Ａは、概して１００で示される、耐腐食性ブッシュの様々な層を例示する断面を示
す。ブッシュ１００は、耐荷基材１０２を含み得る。耐荷基材１０２は、高い歪みまたは
高い圧力に対応することができる金属支持層である。耐荷基材１０２は、腐食に対して影
響を受け易い場合がある。金属支持層１０２は、炭素鋼、ばね鋼等、鉄、及びそれらの任
意の組み合わせを含む鋼等の、金属または金属合金を含み得る。特定の実施形態において
、耐荷基材１０２は、合金鉄等の金属（金属合金を含む）であり得る。さらなる一実施形
態において、耐荷基材１０２は、鉄含有基材、スズ含有基材、銅含有基材、チタン含有基
材、またはそれらの任意の組み合わせから選択される。耐荷基材１０２は、腐食保護層１
０４で被覆される。腐食保護層１０４は、アルミニウムまたはアルミニウム合金を含み得
る。
【００１９】
耐荷基材１０２は、厚さｔ１を有する。一実施形態において、ｔ１は、少なくとも５０
ミクロン、少なくとも８０ミクロン、少なくとも１００ミクロン、少なくとも１５０ミク
ロン、少なくとも２００ミクロン、または少なくとも３００ミクロンである。別の実施形
態において、ｔ１は、８００ミクロン以下、７００ミクロン以下、６５０ミクロン以下、
６００ミクロン以下、５５０ミクロン以下、５００ミクロン以下、４８０ミクロン以下、
４６０ミクロン以下、４４０ミクロン以下、または４２０ミクロン以下である。またさら
なる一実施形態において、ｔ１は、１００ミクロン〜６００ミクロン、２００ミクロン〜
５００ミクロン、または３００ミクロン〜４５０ミクロン等の５０ミクロン〜８００ミク
ロンの範囲である。特定の一実施形態において、ｔ１は、３８０ミクロン〜４２０ミクロ
ンの範囲である。
【００２０】
耐荷基材は、機械力に対して高弾力性を有する。一実施形態において、耐荷基材は、少
なくとも１２０ＭＰａ、少なくとも１４０ＭＰａ、１６０ＭＰａ、少なくとも１８０ＭＰ
ａ、少なくとも２００ＭＰａ、少なくとも２２０ＭＰａ、または少なくとも２４０ＭＰａ
の引張強度を有する。またさらなる一実施形態において、耐荷基材は、６００ＭＰａ以下
、５００ＭＰａ以下、４５０ＭＰａ以下、４００ＭＰａ以下、３５０ＭＰａ以下、３００
ＭＰａ以下、または２５０ＭＰａ以下の引張強度を有する。別の実施形態において、耐荷
基材は、１００ＭＰａ〜２０００ＭＰａの範囲内、１５０ＭＰａ〜１５００ＭＰａの範囲
内、２００ＭＰａ〜１０００ＭＰａの範囲内、または２００ＭＰａ〜６００ＭＰａの範囲
内の降伏強度を有する。
【００２１】
上記のように耐荷基材は、腐食に対する感受性をしばしば有する。腐食感受性は、塩水
噴霧試験ＩＳＯ９２２７：２００６に従って試験され得る。いかなる腐食保護の不存在下
において、鋼等の鉄を含む耐荷基材は、５時間の塩水噴霧後、赤色腐食を示す。
【００２２】
金属含有層１０４は、厚さｔ２を有する。一実施形態において、ｔ２は、少なくとも２
０ミクロン、少なくとも２５ミクロン、少なくとも３０ミクロン、少なくとも３５ミクロ
ン、少なくとも４０ミクロン、少なくとも４５ミクロン、または少なくとも５０ミクロン
であり得る。別の実施形態において、ｔ２は、２００ミクロン以下、１８０ミクロン以下
、１６０ミクロン以下、１４０ミクロン以下、１２０ミクロン以下、１００ミクロン以下
、９０ミクロン以下、８０ミクロン以下、７０ミクロン以下、または６０ミクロン以下で
ある。またさらなる一実施形態では、ｔ２は、２０ミクロン〜２００ミクロンの範囲内、
２５ミクロン〜１８０ミクロンの範囲内、３０ミクロン〜１２０ミクロンの範囲内、また
は４０ミクロン〜８０ミクロンの範囲内である。特定の一実施形態において、ｔ２は、４
５ミクロン〜５０ミクロンである。
【００２３】
一実施形態において、金属含有層は、少なくとも５０ＭＰａ、少なくとも５５ＭＰａ、
６０ＭＰａ、少なくとも６５ＭＰａ、少なくとも７０ＭＰａ、少なくとも７５ＭＰａ、ま
たは少なくとも８０ＭＰａの引張強度を有する。別の実施形態において、金属含有層は、
２００ＭＰａ以下、１９０ＭＰａ以下、１８０ＭＰａ以下、１６０ＭＰａ以下、１５０Ｍ
Ｐａ以下、１４０ＭＰａ以下、１３０ＭＰａ以下、１２０ＭＰａ以下、１１０ＭＰａ以下
、または１００ＭＰａ以下の引張強度を有する。
【００２４】
金属含有層のアルミニウム含有量を取り上げると、一実施形態において、金属含有層は
、少なくとも２０重量％、少なくとも３０重量％、少なくとも４０重量％、少なくとも５
０重量％、少なくとも６０重量％、少なくとも７０重量％、少なくとも７５重量％、少な
くとも８０重量％、少なくとも８５重量％、または少なくとも９０重量％のアルミニウム
含有量を有する。別の実施形態において、アルミニウム含有量は、９９．９９９９９重量
％以下、９９．９９重量％以下、９９．９５重量％以下、９９．９重量％以下、９９．８
５重量％以下、９９．８重量％以下、９９．５重量％以下、９９重量％以下、９８重量％
以下、９５重量％以下、９３重量％以下、８５重量％以下、８０重量％以下、７０重量％
以下、または６０重量％以下である。一実施形態において、金属含有層は、２５重量％〜
９９．９９９９９重量％の範囲内、５０重量％〜９９．９９重量％の範囲内、９０重量％
〜９９．９９重量％の範囲内、または９５重量％〜９９．９重量％の範囲内のアルミニウ
ム含有量を有する。
【００２５】
上述のように、金属含有層は、主要成分ではないアルミニウム含有量を有し得る。した
がって、アルミニウム含有量は、５０重量％以下、４５重量％以下、４０重量％以下、３
５重量％以下、３０重量％以下、または２５重量％以下であり得る。例えば、一実施形態
において、金属含有層は、リチウム、ベリリウム、ナトリウム、マグネシウム、スカンジ
ウム、チタン、バナジウム、クロム、マンガン、鉄、コバルト、ニッケル、銅、シリコン
、及び亜鉛の群から選択される別の金属を含有し得る。特定の一実施形態において、金属
含有層は、ＡｌｘＭｇｙ、式中、ｘは、０．１、０．２、０．２５、０．３３、０．５か
ら選択され、ｘ＋ｙ＝１である等のアルミニウムマグネシウム合金を含む。
【００２６】
さらに別の実施形態において、金属含有層は、被覆により置き換えられ得る。被覆は、
鉄の電気陰性度より小さいポーリング電気陰性度を有する元素金属を含み得る。一実施形
態において、元素金属は、１．８３未満のポーリング電気陰性度を有し得る。別の実施形
態において、元素金属は、ベリリウム、マグネシウム、リチウム、ナトリウム、スカンジ
ウム、チタン、バナジウム、クロム、マンガン、亜鉛、アルミニウム、またはそれらの任
意の組み合わせもしくは合金から選択され得る。別の実施形態において、元素金属は、マ
グネシウム、アルミニウム、亜鉛や、マグネシウム、アルミニウム、もしくは亜鉛を含む
合金、またはそれらの任意の組み合わせから選択され得る。
【００２７】
またさらなる一実施形態において、金属含有層は、構造化表面を有する。例えば、金属
含有層は、壁様凹部、壁様凸部、またはそれらの任意の組み合わせを備える構造化表面を
有する。壁様凹部または壁様凸部は、０．１ミクロン〜３０ミクロンの範囲内、１ミクロ
ン〜２０ミクロンの範囲内、または２ミクロン〜１５ミクロンの高さを有し得る。一実施
形態において、構造化表面は、三角形パターン、矩形パターン、正方形パターン、五角形
パターン、六角形パターン、より高位の多角形パターン、及びそれらの組み合わせ等の規
則的な多角形パターンを含み得る。パターンは、アルミニウム層内への凹部、アルミニウ
ム層からの凸部、またはそれらの組み合わせであり得る。特定の一実施形態において、金
属含有層は、ハニカム構造化表面を有する。さらなる一実施形態において、表面構造は、
不規則的なパターンを有し得る。さらに別の実施形態において、金属含有層は、少なくと
も１ミクロン、少なくとも２ミクロン、少なくとも３ミクロン、少なくとも４ミクロン、
または少なくとも５ミクロンの表面粗さを有する。別の実施形態において、金属含有層は
、２０ミクロン以下、１５ミクロン以下、１２ミクロン以下、１０ミクロン以下、または
８ミクロン以下の表面粗さを有する。
【００２８】
最大の耐腐食性を得るために、ｔ２／ｔ１の最小比が必要である。一実施形態において
、ｔ２／ｔ１の比は、少なくとも１／１０である。耐荷基材１０２の引張強度を維持する
ために、ｔ１／ｔ２の比は、最大未満のままである必要がある。一実施形態において、ｔ
２／ｔ１の比は、１／３以下、１／４以下、１／５以下、１／６以下、１／７以下、１／
８以下、または１／９以下である。またさらなる一実施形態において、ｔ２／ｔ１の比は
、１／１０〜１／４の範囲、１／１０〜１／５の範囲、または１／９〜１／７の範囲内で
ある。
【００２９】
さらなる一実施形態において、層１０４は、腐食防止層である。腐食防止層は、マグネ
シウム、アルミニウム、チタン、スカンジウム、亜鉛、またはそれらの任意の組み合わせ
から選択される金属を含み得る。一実施形態において、腐食防止層は、本質的に金属から
なる。別の実施形態において、腐食防止層は、鉄を実質的に含まない。さらなる一実施形
態において、腐食防止層は、本質的にマグネシウムからなる。腐食防止層は、１．７０未
満の電気陰性度を有する金属から本質的になり得る。
【００３０】
これらの腐食防止層は、２０〜３００ミクロンの厚さを有し得る。別の実施形態におい
て、腐食防止層は、本明細書に概説及び説明されるように、耐荷基材に対する厚さの比を
有し得る。
【００３１】
摺動層１０８は、接着剤層１０６を有する金属含有層１０４に塗布され得る。摺動層１
０８は、フルオロポリマー等のポリマーを含み得る。摺動層１０８で使用され得るポリマ
ーの例としては、ポリテトラフルオロエチレン（ＰＴＦＥ）、フッ素化エチレン−プロピ
レン（ＦＥＰ）、ポリビニリデンフロライド（ＰＶＤＦ）、ポリクロロトリフルオロエチ
レン（ＰＣＴＦＥ）、エチレンクロロトリフルオロエチレン（ＥＣＴＦＥ）、ペルフルオ
ロアルコキシポリマー（ＰＦＡ）、ポリアセタール（ＰＯＭ）、ポリブチレンテレフタレ
ート（ＰＢＴ）、ポリイミド（ＰＩ）、ポリアミドイミド（ＰＡＩ）、ポリエーテルイミ
ド、ポリエーテルエーテルケトン（ＰＥＥＫ）、超分子量ポリエチレン（ＵＨＭＷＰＥ）
等のポリエチレン、ポリスルホン、ポリアミド、ポリフェニレン酸化物、ポリフェニレン
スルフィド（ＰＰＳ）、ポリウレタン、ポリエステル、またはそれらの任意の組み合わせ
が挙げられる。
【００３２】
加えて、摺動層１０８は、摩擦低減充填剤等の充填剤を含み得る。摺動層１０８で使用
され得る充填剤の例としては、ガラス、ガラス繊維、カーボン、カーボン繊維、シリコン
、グラファイト、ＰＥＥＫ、モリブデンジスルフィド、芳香族ポリエステル、カーボン粒
子、青銅、フルオロポリマー、熱可塑性充填剤、炭化ケイ素、酸化アルミニウム、ポリア
ミドイミド（ＰＡＩ）、ポリイミド（ＰＩ）、ＰＰＳ、ポリフェニレンスルホン（ＰＰＳ
Ｏ２）、液晶ポリマー（ＬＣＰ）、芳香族ポリエステル（エコロール）、ならびにウォラ
ストナイト、ＣａＦ２、及び硫酸バリウム等の鉱物粒子、またはそれらの任意の組み合わ
せが挙げられる。充填剤は、ビーズ、繊維、粉末、メッシュ、フリース、またはそれらの
任意の組み合わせの形式であり得る。
【００３３】
摺動層の厚さを取り上げると、一実施形態において、摺動層は、少なくとも約０．１ｍ
ｍ、少なくとも約０．１５ｍｍ、少なくとも約０．２ｍｍ、少なくとも約０．２５ｍｍ、
少なくとも約０．３ｍｍ、少なくとも約０．３５ｍｍ、少なくとも約０．４ｍｍ、または
少なくとも約０．４５ｍｍ等の、少なくとも約０．０５ｍｍの厚さを有する。別の実施形
態において、摺動層は、約１．５ｍｍ以下、約１ｍｍ以下、約０．９ｍｍ以下、約０．８
ｍｍ以下、約０．７ｍｍ以下、約０．６ｍｍ以下、約０．５５ｍｍ以下、または約０．５
ｍｍ以下等の、約２ｍｍ以下の厚さを有する。一実施形態において、摺動層は、０．０５
ｍｍ〜２ｍｍの範囲内、０．２ｍｍ〜１ｍｍの範囲内、または０．３ｍｍ〜０．７ｍｍの
範囲内の厚さを有する。
【００３４】
耐荷基材及び金属含有層の引張強度を取り上げると、一実施形態において、耐荷基材及
び金属含有の複合引張強度は、耐荷基材の引張強度の少なくとも７０％、耐荷基材の引張
強度の少なくとも７５％、耐荷基材の引張強度の少なくとも８０％、耐荷基材の引張強度
の少なくとも８０％、耐荷基材の引張強度の少なくとも８５％、耐荷基材の引張強度の少
なくとも９０％、耐荷基材の引張強度の少なくとも９５％、耐荷基材の引張強度の少なく
とも９８％、耐荷基材の引張強度の少なくとも９９％、耐荷基材の引張強度の少なくとも
９９．９％、または耐荷基材の引張強度の少なくとも９９．９９％である。
【００３５】
一実施形態において、摺動層１０８は、織布メッシュまたは拡張金属グリッドを含み得
る。織布メッシュまたは拡張メタルグリッドは、アルミニウム、鋼、ステンレス鋼、青銅
などのような、金属または金属合金を含む。代替的に、織布メッシュは、織布ポリマーメ
ッシュであってもよい。代替的な実施形態において、摺動層は、メッシュまたはグリッド
を含まなくてもよい。別の代替的な実施形態において、織布メッシュ、フリースまたは拡
張金属グリッドは、接着剤層１０６と摺動層１０８との間に埋め込まれ得る。
【００３６】
一実施形態において、拡張金属層は、少なくとも１１メッシュ／インチ、少なくとも１
３メッシュ／インチ、少なくとも１５メッシュ／インチ、少なくとも１７メッシュ／イン
チ、少なくとも１９メッシュ／インチ、または少なくとも２１メッシュ／インチ等の、少
なくとも１０メッシュ／インチのメッシュサイズを有する。別の実施形態において、拡張
金属層は、少なくとも０．２ｍｍ、少なくとも０．３ｍｍ、少なくとも０．４ｍｍ、少な
くとも０．５ｍｍ、または少なくとも０．６ｍｍ等の、少なくとも０．１ｍｍの厚さを有
する。さらに別の実施形態において、拡張金属層は、１ｍｍ以下、０．９ｍｍ以下、０．
８ｍｍ以下、０．７ｍｍ以下、０．６ｍｍ以下、０．５５ｍｍ以下、または０．５ｍｍ以
下の厚さを有する。
【００３７】
図１Ａを参照すると、接着剤層１０６は、ホットメルト接着剤であり得る。接着剤層１
０６で使用され得る接着剤の例としては、フルオロポリマー、エポキシ樹脂、ポリイミド
樹脂、ポリエーテル／ポリアミドコポリマー、エチレン酢酸ビニル、エチレンテトラフル
オロエチレン（ＥＴＦＥ）、ＥＴＦＥコポリマー、ペルフルオロアルコキシ（ＰＦＡ）、
またはそれらの任意の組み合わせが挙げられる。加えて、接着剤層１０６は、−Ｃ＝Ｏ、
−Ｃ−Ｏ−Ｒ、−ＣＯＨ、−ＣＯＯＨ、−ＣＯＯＲ、−ＣＦ２＝ＣＦ−ＯＲ、またはそれ
らの任意の組み合わせから選択される少なくとも１つの官能基を含み得、Ｒは、１〜２０
個の炭素原子を含有する環状または直鎖状の有機基である。加えて、接着剤層１０６は、
コポリマーを含み得る。一実施形態において、ホットメルト接着剤は、約２２０℃以下等
の約２５０℃以下の溶融温度を有し得る。別の実施形態において、接着剤層１１２は、約
２２０℃超等の約２００℃超で破断し得る。さらなる実施形態において、ホットメルト接
着剤の溶融温度は、２５０℃超、さらには３００℃超であり得る。
【００３８】
図１Ｂを参照すると、別の実施形態において、金属含有層１０４は、耐荷基材に隣接し
、かつ摺動層１０８の反対側に位置する。それらの実施形態において、金属含有層は、耐
腐食性層または不動態化層として機能する。アセンブリにおいて、図１Ｂに示される金属
含有層１０４は、別の金属部に接触する。層１０４は、アセンブリを腐食から保護する陽
極腐食として作用する。
【００３９】
図１Ｃを参照すると、別の実施形態は、耐荷基材１０２の反対側の表面を覆う耐荷基材
に隣接する２つの金属含有層１０４２及び１０４４の存在を含む。この実施形態において
、層１０４２は、厚さｔ２を有し得、層１０４４は、厚さｔ３を有し得る。層１０４２及
び１０４４は、厚さ、アルミニウム含有量、または表面構造において同一または異なり得
る。
【００４０】
図１Ｃに関して、（ｔ２＋ｔ３）／ｔ１の比は、少なくとも１／１０である。別の実施
形態において、（ｔ２＋ｔ３）／ｔ１の比は、１／３以下、２／７以下、１／４以下、２
／９以下、または１／５以下である。さらに別の実施形態において、（ｔ２＋ｔ３）／ｔ
１の比は、１／１０〜１／３の範囲内、１／８〜１／３の範囲内、または１／５〜１／３
の範囲内である。
【００４１】
図１Ｄを参照すると、別の実施形態において、耐荷基材は、耐荷金属層１０２及び１０
２２を含み得、これは、金属種類、厚さ、及び組成物において同一または異なり得る。耐
荷基材は、金属含有層１０４、１０４２、及び１０４４を含み得、これは、同様に、厚さ
、アルミニウム含有量、及び表面構造において同一または異なり得る。
【００４２】
図１Ａ〜１Ｄに示される積層体は、ブッシュとしての用途を見出す。かかるブッシュの
一例が、図２Ａ及び２Ｂに例示される。図２Ａを参照すると、アセンブリは、外側構成要
素２０２及び内側構成要素２０４、ならびに構成要素２０２及び２０４間に配置されたブ
ッシュ２０６を含む。ブッシュは、外側構成要素の半径方向外方に延在し、かつそれを覆
うフランジを有し得る。例示的目的のため、図２Ａは、ブッシュ２０６の一区分のみを開
示する。実施形態において、ブッシュ２０６は、クローズドシリンダを形成し得る。別の
実施形態において、ブッシュ２０６は、第１の軸端から第２の軸端まで延在するスリット
を含むシリンダであり得る。
【００４３】
図２Ｂは、ブッシュ２０６の詳細を開示し、耐荷基材１０２を挟む２つの金属含有層１
０４を有する、本明細書で論じられる全ての層を示す。任意の実施形態において、ブッシ
ュ２０６は、環境に露出される縁部を有する。
【００４４】
一実施形態において、ブッシュは、摺動層の反対側の耐荷基材に隣接する機能層をさら
に含み得る。一実施形態において、機能層は、追加の摺動層、エラストマー層、またはそ
れらの組み合わせであり得る。機能層がエラストマー層である場合、エラストマー層は、
ニトリルゴム、ネオプレンゴム、シリコンゴム、オレフィン系エラストマー、スチレン系
エラストマー、熱可塑性エラストマー、架橋エラストマー、ポリエーテル−ポリエステル
エラストマー、エチレン−プロピレンエラストマー、エチレン−アクリレートゴム及び／
またはフルオロエラストマーを含み得る。
【００４５】
エラストマー層に関して、支持材料と弾性層との間の安定的結合は、約１５０〜２５０
℃の温度で加硫プロセスによって生じ得る。ここで、架橋は、エラストマー内で、かつ結
合剤によって活性化された支持材料の表面によって生じ得る。したがって、支持材料と弾
性層との間に存在する結合層は、少なくとも１つの反応性ポリマー、特に、シラン系ポリ
マー、ならびに／または、特に、溶媒中、メチルイソブチルケトン中、キシレン中、エタ
ノール及び水中、もしくはエタノール及びメチルエチルケトン中の顔料を含み得る。
【００４６】
次にブッシュを形成する方法について、摺動層は、積層シートを形成するために溶融接
着剤を使用して耐荷基材に接着され得る。積層シートは、ブッシュに形成され得る条片ま
たはブランク材に切り抜かれ得る。積層シートを切り抜くことは、耐荷基材の露出部分を
含む切り抜き縁部を作り出し得る。ブランク材は、所望される形状の半製品ブッシュを形
成するために、積層体をローリング及びフランジングすること等によって、ブッシュに形
成され得る。
【００４７】
図４は、ブッシュの代表的な形状または用途を図示する。例えば、ブッシュは、未加工
シリンダ（４Ａ）であってもよく、またはフランジ（４Ｂ）を含んでもよい。別の実施形
態において、ブッシュは、フランジ（４Ｃ）を含むか、またはフランジを含まない（図示
せず）円錐形であってもよい。実施形態４Ｄは、内側要素及び外側要素を有するブッシュ
を図示する。実施形態４Ｅは、ブッシュによって第１の外側要素から分離された内部要素
を有するが、第１の外側要素に隣接する第２の外側要素と接触しているブッシュと、第１
の外側要素と第２の外側要素とを分離するブッシュフランジと、を図示する。例えば、ド
アヒンジは、実施形態４Ｅの範囲内に収まり得る。実施形態４Ｆ、通常、成形後に存在す
るスリットを欠くフランジブッシュを示す。
【００４８】
一実施形態において、このような耐腐食性被覆を有する軸受は、著しく増加した寿命を
有し得、特に、軸受は、少なくとも３００時間、少なくとも４００時間、少なくとも５０
０時間、少なくとも６００時間、少なくとも７００時間、少なくとも８００時間、少なく
とも９００時間、少なくとも１０００時間、または少なくとも１１００時間の塩水噴霧試
験ＩＳＯ９２２７：２００６による耐腐食性評価を有し得る。別の実施形態において、ブ
ッシュは、２０００時間以下、１８００時間以下、１６００時間以下、または１５００時
間以下の耐腐食性評価を有する。
【００４９】
ブッシュの別の特徴は、完成品ブッシュの矯正能力である。矯正能力は、ブッシュの積
層体が耐えることができる塑性変形の量である。矯正能力は、ブッシュがオーバーサイズ
のピンによって変形された後の壁厚の低下のパーセンテージである。つまり、
ＳＣ＝（ｔ０−ｔａ）／ｔ０、
式中、ＳＣは、矯正能力であり、ｔ０は、積層体の元の厚さであり、ｔａは、オーバーサ
イズのピンによる変形後の厚さである。矯正能力は、オーバーサイズのピンによるブッシ
ュの段階的変形によって測定され得る。例えば、ブッシュは、第１のピンによる５％及び
第２のオーバーサイズのピンによる追加の５％まで、ならびに各々追加のオーバーサイズ
のピンに対して５％まで変形され得る。
【００５０】
一実施形態において、ブッシュは、少なくとも３％、少なくとも４％、少なくとも５％
、少なくとも６％、少なくとも７％、少なくとも８％、少なくとも９％、少なくとも１０
％、少なくとも１２％、少なくとも１４％、少なくとも１６％、または少なくとも１８％
の矯正能力を有する。
【００５１】
図５は、ワイヤ５００を図示する。ワイヤは、鉄を含む金属のコア５０２を有する。一
実施形態において、コア５０２は、鉄、鉄合金、またはそれらの組み合わせを含み得る。
別の実施形態において、コア５０２は、鋼である。ワイヤ５００は、コア５０２を実質的
に覆う被覆５０４をさらに含む。一実施形態において、被覆５０４は、鉄より小さいポー
リング電気陰性度を有し得る金属を含む。一実施形態において、被覆は、鉄より小さい電
気陰性度を有する金属の金属粒子を含むラッカーを含み得る。別の実施形態において、被
覆は、金属箔を含み得る。被覆は、コアと直接接触している。一実施形態において、被覆
は、化学的蒸着もしくは物理的蒸着、または電気化学堆積（めっき）等の堆積を介してコ
アに塗布され得る。被覆は、ワイヤ５００の直径ｄｗに関係する厚さｔｃを有し得る。一
実施形態において、ｔｃ／ｄｗは、少なくとも０．００５、少なくとも０．０１、少なく
とも０．０２、少なくとも０．０５、少なくとも０．０７、少なくとも０．１、少なくと
も０．１５、または少なくとも０．２等の、少なくとも０．００１である。別の実施形態
において、ｔｃ／ｄｗは、０．５以下、０．４５以下、０．４以下、０．３５以下、０．
３以下、０．２５以下、または０．２以下である。一実施形態において、ｔｃ／ｄｗは、
０．００５〜０．２、または０．０１〜０．１５等の、０．００１〜０．２５の範囲であ
る。
【００５２】
図６は、ワイヤ５００から作られたメッシュを含む代表的な積層体を図示する。一実施
形態において、メッシュは、図６に図示されるように、ワイヤ５００から作られた経糸及
び横糸を含み得る。他の実施形態（図示せず）において、メッシュは、横糸のみとしてワ
イヤ５００を含み得、一方で経糸ワイヤは、異なるワイヤを含み得る。その異なるワイヤ
は、積層体のより高い耐荷能力を可能にするために鋼のみから作られ得る。別の実施形態
において、異なるワイヤは、耐腐食性を向上するためにより高いアルミニウム含有量を有
し得る。ワイヤ５００は、本明細書に説明されるように被覆５０４及びコア５０２を含む
。積層体は、摺動層６０２をさらに含む。摺動層は、図１の層１０８について説明される
ものと同一材料を含み得る。ワイヤ５００のメッシュは、摺動層６０２（図示せず）に完
全に埋め込まれ得る。別の実施形態において、図６に示されるように、メッシュは、摺動
層に部分的に埋め込まれ得る。さらに、摺動層６０２は、図１の層１０６と同様に接着剤
層（図示せず）を介してワイヤ５００のメッシュに固着され得る。さらなる一実施形態に
おいて、図６に示されるように、積層体は、任意の連続支持層を含まない。一実施形態に
おいて、積層体は、金属メッシュ、接着剤層、及び摺動層から本質的になる。別の実施形
態において、積層体は、金属メッシュ及び摺動層から本質的になる。
【００５３】
本発明の態様に加えて、ワイヤ５００から作られたメッシュは、代表的には多孔質金属
層である。他の実施形態において、メッシュは、不織布、発泡金属、または展伸金属等の
任意の多孔質金属層と置き換えられ得る。多孔質金属層の各々は、鉄含有相及び鉄のポー
リング電気陰性度より小さいポーリング電気陰性度を有する金属を含有する相を含み得る
。一実施形態において、鉄含有相は、鋼である。別の実施形態において、第２の相は、金
属含有である。一実施形態において、２つの金属相は、異種である。
【００５４】
図７は、多孔質金属層の別の例、すなわち、拡張金属層または展伸金属層を図示する。
拡張金属層は、金属シート７０２を覆う被覆７０４を含む。別の実施形態（図７に示され
ない）において、被覆７０４は、金属シートの主表面を覆わないが、ダイヤモンド形状開
口部の開口部を並べる。さらに別の実施形態において、被覆は、金属シートの主表面及び
ダイヤモンド形状開口部の表面を部分的に覆い得る。またさらなる一実施形態において、
被覆７０４は、展伸金属シートの両方の主表面を覆い得る。展伸金属シート７００は、ア
ルミニウム等のより小さい電気陰性度の第２の金属の被覆が被せられる、鋼シート等の個
体金属シートから調製され得る。
【００５５】
以下の項目群は、本開示の代表的な実施形態を列挙する。
【００５６】
実施形態１摺動物品であって、
第１の主表面、第２の主表面、及び縁部を有する耐荷基材であって、厚さｔ１を有す
る、耐荷基材と、
第１の主表面を覆い、かつそれと直接接触する金属含有層であって、厚さｔ２を有し
、ｔ２が少なくとも１０ミクロンである、金属含有層と、
第１の主表面または第２の主表面を覆う摺動層と、を備え、
ｔ２／ｔ１の比は、少なくとも１／１０である、摺動物品。
【００５７】
実施形態２ヒンジアセンブリであって、
第１のヒンジ部分及び第２のヒンジ部分と、
第１のヒンジ部分を第２のヒンジ部分と接合するピンと、
摺動物品と、を備え、摺動物品が、
第１の主表面、第２の主表面、及び縁部を有する耐荷基材であって、厚さｔ１を有
する、耐荷基材と、
第１の主表面を覆い、かつそれと直接接触する金属含有層であって、厚さｔ２を有
し、ｔ２が少なくとも１０ミクロンである、金属含有層と、
第１の主表面または第２の主表面を覆う摺動層と、を備え、
ｔ２／ｔ１の比は、少なくとも１／１０である、ヒンジアセンブリ。
【００５８】
実施形態３第２の主表面を覆い、かつそれと直接接触する追加の金属含有層をさらに備
え、該追加の金属含有層が、厚さｔ３を有する、実施形態１または２のいずれか１つに記
載の摺動物品またはヒンジアセンブリ。
【００５９】
実施形態４摺動層の反対側の耐荷基材を覆う機能層をさらに備える、実施形態１〜３の
いずれか１つに記載の摺動物品またはヒンジアセンブリ。
【００６０】
実施形態５機能層は、第２の摺動層である、実施形態４に記載の摺動物品またはヒンジ
アセンブリ。
【００６１】
実施形態６機能層は、エラストマー層である、実施形態４に記載の摺動物品またはヒン
ジアセンブリ。
【００６２】
実施形態７エラストマー層は、ニトリルゴム、ネオプレンゴム、シリコンゴム、オレフ
ィン系エラストマー、スチレン系エラストマー、熱可塑性エラストマー、架橋エラストマ
ー、ポリエーテル−ポリエステルエラストマー、エチレン−プロピレンエラストマー、エ
チレン−アクリレートゴム及び／またはフルオロエラストマーのうちの少なくとも１つを
含む、実施形態６に記載の摺動物品またはヒンジアセンブリ。
【００６３】
実施形態８（ｔ２＋ｔ３）／ｔ１の比は、１／３以下、２／７以下、１／４以下、２／
９以下、または１／５以下である、実施形態３に記載の摺動物品またはヒンジアセンブリ
。
【００６４】
実施形態９（ｔ２＋ｔ３）／ｔ１の比は、１／１０〜１／３の範囲内、１／８〜１／３
の範囲内、または１／５〜１／３の範囲内である、実施形態３に記載の摺動物品またはヒ
ンジアセンブリ。
【００６５】
実施形態１０ｔ２／ｔ１の比は、１／３以下、１／４以下、１／５以下、１／６以下、
１／７以下、１／８以下、または１／９以下である、実施形態１〜９のいずれか１つに記
載の摺動物品またはヒンジアセンブリ。
【００６６】
実施形態１１ｔ２／ｔ１の比は、１／１０〜１／３の範囲、１／１０〜１／５の範囲、
または１／９〜１／７の範囲内である、実施形態１〜１０のいずれか１つに記載の摺動物
品またはヒンジアセンブリ。
【００６７】
実施形態１２ｔ２は、少なくとも２５ミクロン、少なくとも３０ミクロン、少なくとも
３５ミクロン、少なくとも４０ミクロン、少なくとも４５ミクロン、または少なくとも５
０ミクロンである、実施形態１〜１１のいずれか１つに記載の摺動物品またはヒンジアセ
ンブリ。
【００６８】
実施形態１３ｔ２は、２００ミクロン以下、１８０ミクロン以下、１６０ミクロン以下
、１４０ミクロン以下、１２０ミクロン以下、１００ミクロン以下、９０ミクロン以下、
８０ミクロン以下、７０ミクロン以下、６０ミクロン以下である、実施形態１〜１２のい
ずれか１つに記載の摺動物品またはヒンジアセンブリ。
【００６９】
実施形態１４ｔ２は、２０ミクロン〜２００ミクロンの範囲内、２５ミクロン〜１８０
ミクロンの範囲内、３０ミクロン〜１２０ミクロンの範囲内、または４０ミクロン〜８０
ミクロンの範囲内である、実施形態１〜１３のいずれか１つに記載の摺動物品またはヒン
ジアセンブリ。
【００７０】
実施形態１５ｔ１は、少なくとも５０ミクロン、少なくとも８０ミクロン、少なくとも
１００ミクロン、少なくとも１５０ミクロン、少なくとも２００ミクロン、少なくとも３
００ミクロン、少なくとも４００ミクロン、少なくとも５００ミクロン、少なくとも６０
０ミクロン、少なくとも８００ミクロン、少なくとも１０００ミクロン、少なくとも１２
００ミクロン、少なくとも１４００ミクロン、少なくとも１６００ミクロン、少なくとも
１８００ミクロン、または少なくとも２０００ミクロンである、実施形態１〜１４のいず
れか１つに記載の摺動物品またはヒンジアセンブリ。
【００７１】
実施形態１６ｔ１は、２２００ミクロン以下、２０００ミクロン以下、１８００ミクロ
ン以下、１６００ミクロン以下、１４００ミクロン以下、１２００ミクロン以下、１００
０ミクロン以下、８００ミクロン以下、７００ミクロン以下、６５０ミクロン以下、６０
０ミクロン以下、５５０ミクロン以下、５００ミクロン以下、４８０ミクロン以下、４６
０ミクロン以下、４４０ミクロン以下、４２０ミクロン以下である、実施形態１〜１５の
いずれか１つに記載の摺動物品またはヒンジアセンブリ。
【００７２】
実施形態１７ｔ１は、５０ミクロン〜２０００ミクロンの範囲内、１００ミクロン〜１
０００ミクロンの範囲内、２００ミクロン〜５００ミクロンの範囲内、または３００ミク
ロン〜４５０ミクロンの範囲内である、実施形態１〜１６のいずれか１つに記載の摺動物
品またはヒンジアセンブリ。
【００７３】
実施形態１８耐荷基材は、鉄、スズ、銅、亜鉛、チタン、スカンジウム、バナジウム、
クロム、マンガン、コバルト、ニッケル、またはそれらの任意の組み合わせから選択され
る金属を含有する、実施形態１〜１７のいずれか１つに記載の摺動物品またはヒンジアセ
ンブリ。
【００７４】
実施形態１９鉄含有基材は、鋼を含む、実施形態１８に記載の摺動物品またはヒンジア
センブリ。
【００７５】
実施形態２０耐荷基材は、鋼基材、黄銅基材、青銅基材、またはそれらの組み合わせか
ら選択される、実施形態１〜１９のいずれか１つに記載の摺動物品またはヒンジアセンブ
リ。
【００７６】
実施形態２１耐荷基材は、鋼基材を含む、実施形態１〜２０のいずれか１つに記載の摺
動物品またはヒンジアセンブリ。
【００７７】
実施形態２２耐荷基材は、鋼基材から本質的になる、実施形態１〜２１のいずれか１つ
に記載の摺動物品またはヒンジアセンブリ。
【００７８】
実施形態２３耐荷基材は、少なくとも１２０ＭＰａ、少なくとも１４０ＭＰａ、１６０
ＭＰａ、少なくとも１８０ＭＰａ、少なくとも２００ＭＰａ、少なくとも２２０ＭＰａ、
または少なくとも２４０ＭＰａの引張強度を有する、実施形態１〜２２のいずれか１つに
記載の摺動物品またはヒンジアセンブリ。
【００７９】
実施形態２４耐荷基材は、６００ＭＰａ以下、５００ＭＰａ以下、４５０ＭＰａ以下、
４００ＭＰａ以下、３５０ＭＰａ以下、３００ＭＰａ以下、または２５０ＭＰａ以下の引
張強度を有する、実施形態１〜２３のいずれか１つに記載の摺動物品またはヒンジアセン
ブリ。
【００８０】
実施形態２５耐荷基材は、１００ＭＰａ〜２０００ＭＰａの範囲内、１５０ＭＰａ〜１
５００ＭＰａの範囲内、２００ＭＰａ〜１０００ＭＰａの範囲内、または２００ＭＰａ〜
６００ＭＰａの範囲内の降伏強度を有する、実施形態１〜２４のいずれか１つに記載の摺
動物品またはヒンジアセンブリ。
【００８１】
実施形態２６金属含有層は、少なくとも５０ＭＰａ、少なくとも５５ＭＰａ、６０ＭＰ
ａ、少なくとも６５ＭＰａ、少なくとも７０ＭＰａ、少なくとも７５ＭＰａ、または少な
くとも８０ＭＰａの引張強度を有する、実施形態１〜２５のいずれか１つに記載の摺動物
品またはヒンジアセンブリ。
【００８２】
実施形態２７金属含有層は、２００ＭＰａ以下、１９０ＭＰａ以下、１８０ＭＰａ以下
、１６０ＭＰａ以下、１５０ＭＰａ以下、１４０ＭＰａ以下、１３０ＭＰａ以下、１２０
ＭＰａ以下、１１０ＭＰａ以下、または１００ＭＰａ以下の引張強度を有する、実施形態
１〜２６のいずれか１つに記載の摺動物品またはヒンジアセンブリ。
【００８３】
実施形態２８金属含有層は、少なくとも２０重量％、少なくとも３０重量％、少なくと
も４０重量％、少なくとも５０重量％、少なくとも６０重量％、少なくとも７０重量％、
少なくとも７５重量％、少なくとも８０重量％、少なくとも８５重量％、または少なくと
も９０重量％のアルミニウム含有量を有する、実施形態１〜２７のいずれか１つに記載の
摺動物品またはヒンジアセンブリ。
【００８４】
実施形態２９耐荷基材及び金属含有の組み合わせ引張強度は、耐荷基材の引張強度の少
なくとも７０％、耐荷基材の引張強度の少なくとも７５％、耐荷基材の引張強度の少なく
とも８０％、耐荷基材の引張強度の少なくとも８０％、耐荷基材の引張強度の少なくとも
８５％である、実施形態１〜２８のいずれか１つに記載の摺動物品またはヒンジアセンブ
リ。
【００８５】
実施形態３０金属含有層は、少なくとも２０重量％、少なくとも３０重量％、少なくと
も４０重量％、少なくとも５０重量％、少なくとも６０重量％、少なくとも７０重量％、
少なくとも７５重量％、少なくとも８０重量％、少なくとも８５重量％、または少なくと
も９０重量％のマグネシウム含有量を有する、実施形態１〜２９のいずれか１つに記載の
摺動物品またはヒンジアセンブリ。
【００８６】
実施形態３１金属含有層は、９９．９９９９９重量％以下、９９．９９重量％以下、９
９．９５重量％以下、９９．９重量％以下、９９．８５重量％以下、９９．８重量％以下
、９９．５重量％以下、９９重量％以下、９８重量％以下、９５重量％以下、９３重量％
以下、または８５重量％以下のアルミニウム含有量を有する、実施形態１〜３０のいずれ
か１つに記載の摺動物品またはヒンジアセンブリ。
【００８７】
実施形態３２金属含有層は、２５重量％〜９９．９９９９９重量％の範囲内、５０重量
％〜９９．９９重量％の範囲内、９０重量％〜９９．９９重量％の範囲内、または９５重
量％〜９９．９重量％の範囲内のアルミニウム含有量を有する、実施形態１〜３１のいず
れか１つに記載の摺動物品またはヒンジアセンブリ。
【００８８】
実施形態３３摺動層は、フルオロポリマーを含む、実施形態１〜３２のいずれか１つに
記載の摺動物品またはヒンジアセンブリ。
【００８９】
実施形態３４摺動層は、ポリテトラフルオロエチレン（ＰＴＦＥ）、変性ＰＴＦＥ（Ｔ
ＦＭ）、フッ素化エチレンプロピレン（ＦＥＰ）、ポリビニリデンフロライド（ＰＶＤＦ
）、ポリアミド（ＰＡ）、ポリエーテルエーテルケトン（ＰＥＥＫ）、ポリイミド（ＰＩ
）、ポリアミドイミド（ＰＡＩ）、ポリフェニレン硫化物（ＰＰＳ）、ポリフェニレンス
ルホン（ＰＰＳＯ２）、液晶ポリマー、（ＬＣＰ）、ペルフルオロアルコキシポリマー（
ＰＦＡ）、ペルフルオロメチルアルコキシ（ＭＦＡ）、ポリオキシメチレン（ＰＯＭ）、
ポリエチレン（ＰＥ）、ＵＨＭＷＰＥ、またはそれらの混合物を含む、実施形態１〜３３
のいずれか１つに記載の摺動物品またはヒンジアセンブリ。
【００９０】
実施形態３５摺動層は、ポリテトラフルオロエチレン化合物層を含む、実施形態１〜３
４のいずれか１つに記載の摺動物品またはヒンジアセンブリ。
【００９１】
実施形態３６摺動層は、ポリテトラフルオロエチレン化合物層から本質的になる、実施
形態１〜３５のいずれか１つに記載の摺動物品またはヒンジアセンブリ。
【００９２】
実施形態３７摺動層は、少なくとも約０．０１ｍｍ、少なくとも約０．０５ｍｍ、少な
くとも約０．１ｍｍ、少なくとも約０．１５ｍｍ、少なくとも約０．２ｍｍ、少なくとも
約０．２５ｍｍ、少なくとも約０．３ｍｍ、少なくとも約０．３５ｍｍ、少なくとも約０
．４ｍｍ、または少なくとも約０．４５ｍｍの厚さを有する、実施形態１〜３６のいずれ
か１つに記載の摺動物品またはヒンジアセンブリ。
【００９３】
実施形態３８摺動層は、約５ｍｍ以下、約４ｍｍ以下、約３ｍｍ以下、約２．５ｍｍ以
下、約２ｍｍ以下、約１．５ｍｍ以下、約１ｍｍ以下、約０．９ｍｍ以下、約０．８ｍｍ
以下、約０．７ｍｍ以下、約０．６ｍｍ以下、約０．５５ｍｍ以下、または約０．５ｍｍ
以下の厚さを有する、実施形態１〜３７のいずれか１つに記載の摺動物品またはヒンジア
センブリ。
【００９４】
実施形態３９摺動層は、０．０５ｍｍ〜５ｍｍの範囲内、０．２ｍｍ〜２ｍｍの範囲内
、または０．３ｍｍ〜１ｍｍの範囲内の厚さを有する、実施形態１〜３８のいずれか１つ
に記載の摺動物品またはヒンジアセンブリ。
【００９５】
実施形態４０摺動層に隣接する接着剤層をさらに含む、実施形態１〜３９のいずれか１
つに記載の摺動物品またはヒンジアセンブリ。
【００９６】
実施形態４１接着剤層は、熱可塑性物質を含む、実施形態４０に記載の摺動物品または
ヒンジアセンブリ。
【００９７】
実施形態４２熱可塑性物質は、テトラフルオロエチレン−ヘキサフルオロプロピレン（
ＦＥＰ）、ペルフルオロアルコキシエチレン（ＰＦＡ）、ポリイミド（ＰＩ）、ポリアミ
ドイミド（ＰＡＩ）、ポリフェニレンスルフィド（ＰＰＳ）、ポリフェニレンスルホン（
ＰＰＳＯ２）、ポリエーテルエーテルケトン（ＰＥＥＫ）、芳香族ポリエステル（エコノ
ール）、エチレン−テトラフルオロエチレン（ＥＴＦＥ）、テトラフルオロ−エチレン−
ペルフルオロ（メチルビニルエーテル）（ＭＦＡ）、変性ポリテトラフルオロエチレン（
ＴＦＭ）、ポリビニリデンフロライド（ＰＶＤＦ）、エチレン−クロロトリフルオロエチ
レン（ＥＣＴＦＥ）、ポリエーテルスルホン（ＰＥＳ）、ポリエーテルケトン（ＰＥＫ）
、ポリエチレン（ＰＥ）、ＵＨＭＷＰＥ、またはそれらの任意の組み合わせを含む、実施
形態４１に記載の摺動物品またはヒンジアセンブリ。
【００９８】
実施形態４３接着剤層は、テトラフルオロエチレン−ヘキサフルオロプロピレン（ＦＥ
Ｐ）、ペルフルオロアルコキシエチレン（ＰＦＡ）、及びそれらの組み合わせの群から選
択される熱可塑性物質から本質的になる、実施形態４１に記載の摺動物品またはヒンジア
センブリ。
【００９９】
実施形態４４熱可塑性物質は、Ｃ（＝Ｏ）Ｒ、Ｃ−Ｏ−Ｒ、ＣＯＯＨ、ＣＯＯＲ、ＣＯ
Ｈ、またはそれらの任意の組み合わせから選択される基のうちの少なくとも１つを含む変
性熱可塑性物質を含み、式中、Ｒは、１〜２０個の炭素原子を有する環状または直鎖状の
有機残渣である、実施形態４１に記載の摺動物品またはヒンジアセンブリ。
【０１００】
実施形態４５第１の主表面に隣接する不連続な金属層をさらに含む、実施形態１〜４４
のいずれか１つに記載の摺動物品またはヒンジアセンブリ。
【０１０１】
実施形態４６不連続な金属層は、アルミニウム、アルミニウム合金、鋼金属、金属含有
層で被せられたかもしくは被覆された鋼、またはそれらの組み合わせを含む、実施形態４
５に記載の摺動物品またはヒンジアセンブリ。
【０１０２】
実施形態４７不連続な金属層は、拡張金属、メッシュ、フリース、発泡体、またはそれ
らの任意の組み合わせから選択される、実施形態４５に記載の摺動物品またはヒンジアセ
ンブリ。
【０１０３】
実施形態４８不連続な金属層は、少なくとも１１メッシュ／インチ、少なくとも１３メ
ッシュ／インチ、少なくとも１５メッシュ／インチ、少なくとも１７メッシュ／インチ、
少なくとも１９メッシュ／インチ、または少なくとも２１メッシュ／インチ等の、少なく
とも１０メッシュ／インチのメッシュサイズを有する、実施形態４５に記載の摺動物品ま
たはヒンジアセンブリ。
【０１０４】
実施形態４９不連続な金属層は、少なくとも０．２ｍｍ、少なくとも０．３ｍｍ、少な
くとも０．４ｍｍ、少なくとも０．５ｍｍ、または少なくとも０．６ｍｍ等の、少なくと
も０．１ｍｍの厚さを有する、実施形態４５に記載の摺動物品またはヒンジアセンブリ。
【０１０５】
実施形態５０不連続な金属層は、１ｍｍ以下、０．９ｍｍ以下、０．８ｍｍ以下、０．
７ｍｍ以下、０．６ｍｍ以下、０．５５ｍｍ以下、または０．５ｍｍ以下の厚さを有する
、実施形態４５に記載の摺動物品またはヒンジアセンブリ。
【０１０６】
実施形態５１金属含有層は、構造化表面を有する、実施形態１〜５０のいずれか１つに
記載の摺動物品またはヒンジアセンブリ。
【０１０７】
実施形態５２金属含有層は、壁様凹部、壁様凸部、またはそれらの任意の組み合わせを
備える構造化表面を有する、実施形態１〜５１のいずれか１つに記載の摺動物品またはヒ
ンジアセンブリ。
【０１０８】
実施形態５３壁様凹部または壁様凸部は、０．１ミクロン〜２００ミクロンの範囲内、
１ミクロン〜５０ミクロンの範囲内、または２ミクロン〜３０ミクロンの範囲内の高さを
有する、実施形態５２に記載の摺動物品またはヒンジアセンブリ。
【０１０９】
実施形態５４金属含有層は、多角形構造を有する、実施形態１〜５３のいずれか１つに
記載の摺動物品またはヒンジアセンブリ。
【０１１０】
実施形態５５多角形構造は、規則的または不規則的である、実施形態５４に記載の摺動
物品またはヒンジアセンブリ。
【０１１１】
実施形態５６多角形構造は、ハニカム構造である、実施形態５４に記載の摺動物品また
はヒンジアセンブリ。
【０１１２】
実施形態５７金属含有層は、少なくとも１ミクロン、少なくとも２ミクロン、少なくと
も３ミクロン、少なくとも４ミクロン、または少なくとも５ミクロンの表面粗さを有する
、実施形態１〜５６のいずれか１つに記載の摺動物品またはヒンジアセンブリ。
【０１１３】
実施形態５８金属含有層は、２０ミクロン以下、１５ミクロン以下、１２ミクロン以下
、１０ミクロン以下、または８ミクロン以下の表面粗さを有する、実施形態１〜５７のい
ずれか１つに記載の摺動物品またはヒンジアセンブリ。
【０１１４】
実施形態５９縁部を覆うアルミニウム層をさらに備える、実施形態１〜５８のいずれか
１つに記載の摺動物品またはヒンジアセンブリ。
【０１１５】
実施形態６０アルミニウム層は、Ａｌ２Ｏ３を含む、実施形態５１に記載の摺動物品ま
たはヒンジアセンブリ。
【０１１６】
実施形態６１アルミニウム層は、５ミクロン以下、４ミクロン以下、３ミクロン以下、
２ミクロン以下、１．５ミクロン以下、１ミクロン以下、０．９ミクロン以下、０．８ミ
クロン以下、０．７ミクロン以下、０．６ミクロン以下、０．５ミクロン以下の厚さを有
する、実施形態５１に記載の摺動物品またはヒンジアセンブリ。
【０１１７】
実施形態６２摺動物品は、少なくとも３００時間、少なくとも４００時間、少なくとも
５００時間、少なくとも６００時間、少なくとも７００時間、少なくとも８００時間、少
なくとも９００時間、少なくとも１０００時間、または少なくとも１１００時間の塩水噴
霧試験ＩＳＯ９２２７：２００６による耐腐食性評価を有する、実施形態１〜６１のいず
れか１つに記載の摺動物品またはヒンジアセンブリ。
【０１１８】
実施形態６３摺動物品は、１００万時間以下、１０００００時間以下、または１０００
０時間以下の耐腐食性評価を有する、実施形態１〜６２のいずれか１つに記載の摺動物品
またはヒンジアセンブリ。
【０１１９】
実施形態６４摺動物品は、少なくとも３％、少なくとも４％、少なくとも５％、少なく
とも６％、少なくとも７％、少なくとも８％、少なくとも１０％、少なくとも１２％、少
なくとも１４％、少なくとも１６％、または少なくとも１８％の矯正能力を有する、実施
形態１〜６３のいずれか１つに記載の摺動物品またはヒンジアセンブリ。
【０１２０】
実施形態６５ブッシュを調製する方法であって、
第１の主表面及び第２の主表面を備える耐荷基材を提供することと、
第１の主表面上に金属含有層を被覆することと、
第１の主表面または第２の主表面上に摺動層を塗布して、積層体を形成することと、
積層体からブランク材を切り抜くことと、
ブランク材から半製品ブッシュを形成することと、を含む、方法。
【０１２１】
実施形態６６被覆は、クラディング、噴霧被覆、金属噴霧、機械的被覆、ガルバニック
被覆、溶融めっき、またはそれらの任意の組み合わせを含む、実施形態６５に記載の方法
。
【０１２２】
実施形態６７耐腐食性鉄含有物品を調製する方法であって、
基材を提供することであって、基材が、第１の主表面及び第２の主表面を備え、基材
が、鉄含有層を備え、鉄含有層が、第１の主表面を形成し、基材が、アルミニウム層をさ
らに備え、アルミニウム層が、第１の主表面を覆う、提供することと、
基材をアルミニウム層から第１の主表面にわたって第２の主表面まで切り抜いて、断
面を形成することと、
断面上にアルミニウム層を形成することと、を含む、方法。
【０１２３】
実施形態６８ブッシュであって、
多層金属基材であって、
第１の主表面及び第２の主表面を有する鋼層、
第１の主表面に隣接し、かつそれと直接接触している第１の金属含有層、及び
第２の主表面に隣接し、かつそれと直接接触している第２の金属含有層と、を備え
る多層金属基材と、
多層金属基材を覆う接着剤層と、
接着剤層を覆い、かつそれと直接接触しているフルオロポリマー摺動層と、を備える
、ブッシュ。
【０１２４】
実施形態６９ブッシュは、少なくとも１つの軸カラーを有することを特徴とする、実施
形態６８に記載のブッシュ。
【０１２５】
実施形態７０ブッシュは、本質的に円筒形状を有することを特徴とする、実施形態６８
または６９に記載のブッシュ。
【０１２６】
実施形態７１ブッシュは、円錐形状を有することを特徴とする、実施形態６８または６
９に記載のブッシュ。
【０１２７】
実施形態７２
第１の主表面、第２の主表面、及び縁部を有する耐荷基材であって、２００ミクロン
〜３０００ミクロンの厚さを有する、耐荷基材と、
第１の主表面を覆い、かつそれと直接接触する金属含有層であって、２０ミクロン〜
３００ミクロンの厚さを有する、金属含有層と、
第１の主表面または第２の主表面を覆う摺動層と、を備える、ブッシュ。
【０１２８】
実施形態７３第２の主表面を覆い、かつそれと直接接触する追加の金属含有層をさらに
備え、該追加の金属含有層が、２０ミクロン〜３００ミクロンの厚さを有する、実施形態
７２に記載のブッシュ。
【０１２９】
実施形態７４摺動層の反対側の耐荷基材を覆う機能層をさらに備える、実施形態７２ま
たは７３に記載のブッシュ。
【０１３０】
実施形態７５機能層は、第２の摺動層である、実施形態７４に記載のブッシュ。
【０１３１】
実施形態７６機能層は、エラストマー層である、実施形態７４に記載のブッシュ。
【０１３２】
実施形態７７エラストマー層は、ニトリルゴム、ネオプレンゴム、シリコンゴム、オレ
フィン系エラストマー、スチレン系エラストマー、熱可塑性エラストマー、架橋エラスト
マー、ポリエーテル−ポリエステルエラストマー、エチレン−プロピレンエラストマー、
エチレン−アクリレートゴム及び／またはフルオロエラストマーのうちの少なくとも１つ
を含む、実施形態７６に記載のブッシュ。
【０１３３】
実施形態７８金属含有層の厚さは、２０ミクロン〜２５０ミクロンの範囲内、２５ミク
ロン〜２００ミクロンの範囲内、３０ミクロン〜１５０ミクロンの範囲内、または４０ミ
クロン〜１００ミクロンの範囲内である、実施形態７２〜７７のいずれか１つに記載のブ
ッシュ。
【０１３４】
実施形態７９耐荷基材の厚さは、２００ミクロン〜２５００ミクロンの範囲内、２５０
ミクロン〜２０００ミクロンの範囲内、３００ミクロン〜１５００ミクロンの範囲内、ま
たは３５０ミクロン〜１０００ミクロンの範囲内である、実施形態７２〜７８のいずれか
１つに記載のブッシュ。
【０１３５】
実施形態８０耐荷基材は、鉄、スズ、銅、亜鉛、チタン、スカンジウム、バナジウム、
クロム、マンガン、コバルト、ニッケル、またはそれらの任意の組み合わせから選択され
る金属を含有する、実施形態７２〜７９のいずれか１つに記載のブッシュ。
【０１３６】
実施形態８１鉄含有基材は、鋼を含む、実施形態８０に記載のブッシュ。
【０１３７】
実施形態８２耐荷基材は、鋼基材、黄銅基材、青銅基材、またはそれらの組み合わせか
ら選択される、実施形態７２〜８１のいずれか１つに記載のブッシュ。
【０１３８】
実施形態８３耐荷基材は、鋼基材から本質的になる、実施形態７２〜８２のいずれか１
つに記載のブッシュ。
【０１３９】
実施形態８４耐荷基材は、少なくとも１２０ＭＰａ、少なくとも１４０ＭＰａ、１６０
ＭＰａ、少なくとも１８０ＭＰａ、少なくとも２００ＭＰａ、少なくとも２２０ＭＰａ、
または少なくとも２４０ＭＰａの引張強度を有する、実施形態７２〜８３のいずれか１つ
に記載のブッシュ。
【０１４０】
実施形態８５耐荷基材は、６００ＭＰａ以下、５００ＭＰａ以下、４５０ＭＰａ以下、
４００ＭＰａ以下、３５０ＭＰａ以下、３００ＭＰａ以下、または２５０ＭＰａ以下の引
張強度を有する、実施形態７２〜８４のいずれか１つに記載のブッシュ。
【０１４１】
実施形態８６耐荷基材は、１００ＭＰａ〜２０００ＭＰａの範囲内、１５０ＭＰａ〜１
５００ＭＰａの範囲内、２００ＭＰａ〜１０００ＭＰａの範囲内、または２００ＭＰａ〜
６００ＭＰａの範囲内の降伏強度を有する、実施形態７２〜８５のいずれか１つに記載の
ブッシュ。
【０１４２】
実施形態８７金属含有層は、少なくとも５０ＭＰａ、少なくとも５５ＭＰａ、６０ＭＰ
ａ、少なくとも６５ＭＰａ、少なくとも７０ＭＰａ、少なくとも７５ＭＰａ、または少な
くとも８０ＭＰａの引張強度を有する、実施形態７２〜８６のいずれか１つに記載のブッ
シュ。
【０１４３】
実施形態８８金属含有層は、２００ＭＰａ以下、１９０ＭＰａ以下、１８０ＭＰａ以下
、１６０ＭＰａ以下、１５０ＭＰａ以下、１４０ＭＰａ以下、１３０ＭＰａ以下、１２０
ＭＰａ以下、１１０ＭＰａ以下、または１００ＭＰａ以下の引張強度を有する、実施形態
７２〜８７のいずれか１つに記載のブッシュ。
【０１４４】
実施形態８９金属含有層は、少なくとも２０重量％、少なくとも３０重量％、少なくと
も４０重量％、少なくとも５０重量％、少なくとも６０重量％、少なくとも７０重量％、
少なくとも７５重量％、少なくとも８０重量％、少なくとも８５重量％、または少なくと
も９０重量％のアルミニウム含有量を有する、実施形態７２〜８８のいずれか１つに記載
のブッシュ。
【０１４５】
実施形態９０耐荷基材及び金属含有の組み合わせ引張強度は、耐荷基材の引張強度の少
なくとも７０％、耐荷基材の引張強度の少なくとも７５％、耐荷基材の引張強度の少なく
とも８０％、耐荷基材の引張強度の少なくとも８０％、耐荷基材の引張強度の少なくとも
８５％である、実施形態７２〜８９のいずれか１つに記載のブッシュ。
【０１４６】
実施形態９１金属含有層は、少なくとも２０重量％、少なくとも３０重量％、少なくと
も４０重量％、少なくとも５０重量％、少なくとも６０重量％、少なくとも７０重量％、
少なくとも７５重量％、少なくとも８０重量％、少なくとも８５重量％、または少なくと
も９０重量％のマグネシウム含有量を有する、実施形態７２〜９０のいずれか１つに記載
のブッシュ。
【０１４７】
実施形態９２金属含有層は、９９．９９９９９重量％以下、９９．９９重量％以下、９
９．９５重量％以下、９９．９重量％以下、９９．８５重量％以下、９９．８重量％以下
、９９．５重量％以下、９９重量％以下、９８重量％以下、９５重量％以下、９３重量％
以下、または８５重量％以下のアルミニウム含有量を有する、実施形態７２〜９１のいず
れか１つに記載のブッシュ。
【０１４８】
実施形態９３金属含有層は、２５重量％〜９９．９９９９９重量％の範囲内、５０重量
％〜９９．９９重量％の範囲内、９０重量％〜９９．９９重量％の範囲内、または９５重
量％〜９９．９重量％の範囲内のアルミニウム含有量を有する、実施形態７２〜７７のい
ずれか１つに記載のブッシュ。
【０１４９】
実施形態９４摺動層は、フルオロポリマーを含む、実施形態７２〜９３のいずれか１つ
に記載のブッシュ。
【０１５０】
実施形態９５摺動層は、ポリテトラフルオロエチレン（ＰＴＦＥ）、ポリアミド（ＰＡ
）、ポリエーテルエーテルケトン（ＰＥＥＫ）、ポリイミド（ＰＩ）、ポリアミドイミド
（ＰＡＩ）、ポリフェニレンスルフィド（ＰＰＳ）、ポリフェニレンスルホン（ＰＰＳＯ
２）、液晶ポリマー（ＬＣＰ）、ペルフルオロアルコキシポリマー（ＰＦＡ）、ポリオキ
シメチレン（ＰＯＭ）、ポリエチレン（ＰＥ）、ＵＨＭＷＰＥ、またはそれらの混合物を
含む、実施形態７２〜９４のいずれか１つに記載のブッシュ。
【０１５１】
実施形態９６摺動層は、ポリテトラフルオロエチレン化合物層を含む、実施形態７２〜
９５のいずれか１つに記載のブッシュ。
【０１５２】
実施形態９７摺動層は、ポリテトラフルオロエチレン化合物層から本質的になる、実施
形態７２〜９６のいずれか１つに記載のブッシュ。
【０１５３】
実施形態９８摺動層は、０．０５ｍｍ〜５ｍｍの範囲内、０．２ｍｍ〜２ｍｍの範囲内
、または０．３ｍｍ〜１ｍｍの範囲内の厚さを有する、実施形態７２〜９７のいずれか１
つに記載のブッシュ。
【０１５４】
実施形態９９摺動層に隣接する接着剤層をさらに含む、実施形態７２〜９８のいずれか
１つに記載のブッシュ。
【０１５５】
実施形態１００接着剤層は、熱可塑性物質を含む、実施形態９９に記載のブッシュ。
【０１５６】
実施形態１０１熱可塑性物質は、テトラフルオロエチレン−ヘキサフルオロプロピレン
（ＦＥＰ）、ペルフルオロアルコキシエチレン（ＰＦＡ）、ポリイミド（ＰＩ）、ポリア
ミドイミド（ＰＡＩ）、ポリフェニレンスルフィド（ＰＰＳ）、ポリフェニレンスルホン
（ＰＰＳＯ２）、ポリエーテルエーテルケトン（ＰＥＥＫ）、芳香族ポリエステル（エコ
ノール）、エチレン−テトラフルオロエチレン（ＥＴＦＥ）、テトラフルオロ−エチレン
−ペルフルオロ（メチルビニルエーテル）（ＭＦＡ）、変性ポリテトラフルオロエチレン
（ＴＦＭ）、ポリビニリデンフロライド（ＰＶＤＦ）、エチレン−クロロトリフルオロエ
チレン（ＥＣＴＦＥ）、ポリエーテルスルホン（ＰＥＳ）、ポリエーテルケトン（ＰＥＫ
）、ポリエチレン（ＰＥ）、ＵＨＭＷＰＥ、またはそれらの任意の組み合わせを含む、実
施形態１００に記載のブッシュ。
【０１５７】
実施形態１０２接着剤層は、テトラフルオロエチレン−ヘキサフルオロプロピレン（Ｆ
ＥＰ）、ペルフルオロアルコキシエチレン（ＰＦＡ）、及びそれらの組み合わせの群から
選択される熱可塑性物質から本質的になる、実施形態１０１に記載のブッシュ。
【０１５８】
実施形態１０３熱可塑性物質は、Ｃ（＝Ｏ）Ｒ、Ｃ−Ｏ−Ｒ、ＣＯＯＨ、ＣＯＯＲ、Ｃ
ＯＨ、またはそれらの任意の組み合わせから選択される基のうちの少なくとも１つを含む
変性熱可塑性物質を含み、式中、Ｒは、１〜２０個の炭素原子を有する環状または直鎖状
の有機残渣である、実施形態１０２に記載のブッシュ。
【０１５９】
実施形態１０４第１の主表面に隣接する拡張金属層をさらに備える、実施形態７２〜１
０３のいずれか１つに記載のブッシュ。
【０１６０】
実施形態１０５拡張金属層は、アルミニウム合金、鋼金属、金属含有層で被せられたか
もしくは被覆された鋼、またはそれらの組み合わせを含む、実施形態１０４に記載のブッ
シュ。
【０１６１】
実施形態１０６拡張金属層は、ポリマーマトリックス内に埋め込まれている、実施形態
１０４に記載のブッシュ。
【０１６２】
実施形態１０７金属含有層は、構造化表面を有する、実施形態７２〜１０６のいずれか
１つに記載のブッシュ。
【０１６３】
実施形態１０８金属含有層は、壁様凹部、壁様凸部、またはそれらの任意の組み合わせ
を備える構造化表面を有する、実施形態７２〜１０７のいずれか１つに記載のブッシュ。
【０１６４】
実施形態１０９壁様凹部または壁様凸部は、０．１ミクロン〜２００ミクロンの範囲内
、１ミクロン〜５０ミクロンの範囲内、または２ミクロン〜３０ミクロンの範囲内の高さ
を有する、実施形態１０８に記載のブッシュ。
【０１６５】
実施形態１１０金属含有層は、多角形構造を有する、実施形態７２〜１０９のいずれか
１つに記載のブッシュ。
【０１６６】
実施形態１１１多角形構造は、規則的または不規則的である、実施形態１１０に記載の
ブッシュ。
【０１６７】
実施形態１１２多角形構造は、ハニカム構造である、実施形態１１０に記載のブッシュ
。
【０１６８】
実施形態１１３縁部を覆うアルミニウム層をさらに備える、実施形態７２〜１１２のい
ずれか１つに記載のブッシュ。
【０１６９】
実施形態１１４アルミニウム層は、Ａｌ２Ｏ３を含む、実施形態７２〜１１３のいずれ
か１つに記載のブッシュ。
【０１７０】
実施形態１１５アルミニウム層は、５ミクロン以下、４ミクロン以下、３ミクロン以下
、２ミクロン以下、１．５ミクロン以下、１ミクロン以下、０．９ミクロン以下、０．８
ミクロン以下、０．７ミクロン以下、０．６ミクロン以下、０．５ミクロン以下の厚さを
有する、実施形態１１４に記載のブッシュ。
【０１７１】
実施形態１１６ブッシュは、少なくとも３００時間、少なくとも４００時間、少なくと
も５００時間、少なくとも６００時間、少なくとも７００時間、少なくとも８００時間、
少なくとも９００時間、少なくとも１０００時間、または少なくとも１１００時間の塩水
噴霧試験ＩＳＯ９２２７：２００６による耐腐食性評価を有する、実施形態７２〜１１５
のいずれか１つに記載のブッシュ。
【０１７２】
実施形態１１７ブッシュは、少なくとも３％、少なくとも４％、少なくとも５％、少な
くとも６％、少なくとも７％、少なくとも８％、少なくとも１０％、少なくとも１２％、
少なくとも１４％、少なくとも１６％、または少なくとも１８％の矯正能力を有する、実
施形態７２〜１１６のいずれか１つに記載のブッシュ。
【０１７３】
実施形態１１８
第１の主表面、第２の主表面、及び縁部を有する耐荷基材であって、２００ミクロン
〜３０００ミクロンの厚さを有する、耐荷基材と、
第１の主表面を覆い、かつそれと直接接触する腐食防止層であって、２０ミクロン〜
３００ミクロンの厚さを有する、腐食防止層と、
第１の主表面または第２の主表面を覆う摺動層と、を備える、ブッシュ。
【０１７４】
実施形態１１９第２の主表面を覆い、かつそれと直接接触する追加の腐食防止層をさら
に備え、該追加の腐食防止層が、２０ミクロン〜３００ミクロンの厚さを有する、実施形
態１１８に記載のブッシュ。
【０１７５】
実施形態１２０摺動層の反対側の耐荷基材を覆う機能層をさらに備える、実施形態１１
８または１１９のいずれか１つに記載のブッシュ。
【０１７６】
実施形態１２１機能層は、第２の摺動層である、実施形態１２０に記載のブッシュ。
【０１７７】
実施形態１２２機能層は、エラストマー層である、実施形態１２０に記載のブッシュ。
【０１７８】
実施形態１２３エラストマー層は、ニトリルゴム、ネオプレンゴム、シリコンゴム、オ
レフィン系エラストマー、スチレン系エラストマー、熱可塑性エラストマー、架橋エラス
トマー、ポリエーテル−ポリエステルエラストマー、エチレン−プロピレンエラストマー
、エチレン−アクリレートゴム及び／またはフルオロエラストマーのうちの少なくとも１
つを含む、実施形態１２２に記載のブッシュ。
【０１７９】
実施形態１２４腐食防止層の厚さは、２０ミクロン〜２５０ミクロンの範囲内、２５ミ
クロン〜２００ミクロンの範囲内、３０ミクロン〜１５０ミクロンの範囲内、または４０
ミクロン〜１００ミクロンの範囲内である、実施形態１１８〜１２３のいずれか１つに記
載のブッシュ。
【０１８０】
実施形態１２５耐荷基材の厚さは、２００ミクロン〜２５００ミクロンの範囲内、２５
０ミクロン〜２０００ミクロンの範囲内、３００ミクロン〜１５００ミクロンの範囲内、
または３５０ミクロン〜１０００ミクロンの範囲内である、実施形態１１８〜１２４のい
ずれか１つに記載のブッシュ。
【０１８１】
実施形態１２６耐荷基材は、鉄、スズ、銅、亜鉛、チタン、スカンジウム、バナジウム
、クロム、マンガン、コバルト、ニッケル、またはそれらの任意の組み合わせから選択さ
れる金属を含有する、実施形態１１８〜１２５のいずれか１つに記載のブッシュ。
【０１８２】
実施形態１２７鉄含有基材は、鋼を含む、実施形態１２６に記載のブッシュ。
【０１８３】
実施形態１２８耐荷基材は、鋼基材、黄銅基材、青銅基材、またはそれらの組み合わせ
から選択される、実施形態１１８〜１２７のいずれか１つに記載のブッシュ。
【０１８４】
実施形態１２９耐荷基材は、鋼基材から本質的になる、実施形態１１８〜１２８のいず
れか１つに記載のブッシュ。
【０１８５】
実施形態１３０腐食防止層は、マグネシウム、アルミニウム、チタン、スカンジウム、
亜鉛、またはそれらの任意の組み合わせから選択される金属を含有する、実施形態１１８
〜１２９のいずれか１つに記載のブッシュ。
【０１８６】
実施形態１３１腐食防止層は、マグネシウム、アルミニウム、またはそれらの組み合わ
せから本質的になる、実施形態１３０に記載のブッシュ。
【０１８７】
実施形態１３２腐食防止層は、１．７０以下、１．６９以下、１．６８以下、１．６７
以下、１．６６以下、１．６５以下、１．６３以下、１．６０以下、１．５５以下、１．
５０以下、１．４５以下の電気陰性度を有する金属を含有する、実施形態１１８〜１３１
のいずれか１つに記載のブッシュ。
【０１８８】
実施形態１３３耐荷基材は、少なくとも１２０ＭＰａ、少なくとも１４０ＭＰａ、１６
０ＭＰａ、少なくとも１８０ＭＰａ、少なくとも２００ＭＰａ、少なくとも２２０ＭＰａ
、または少なくとも２４０ＭＰａの引張強度を有する、実施形態１１８〜１３２のいずれ
か１つに記載のブッシュ。
【０１８９】
実施形態１３４耐荷基材は、６００ＭＰａ以下、５００ＭＰａ以下、４５０ＭＰａ以下
、４００ＭＰａ以下、３５０ＭＰａ以下、３００ＭＰａ以下、または２５０ＭＰａ以下の
引張強度を有する、実施形態１１８〜１３３のいずれか１つに記載のブッシュ。
【０１９０】
実施形態１３５耐荷基材は、１００ＭＰａ〜２０００ＭＰａの範囲内、１５０ＭＰａ〜
１５００ＭＰａの範囲内、２００ＭＰａ〜１０００ＭＰａの範囲内、または２００ＭＰａ
〜６００ＭＰａの範囲内の降伏強度を有する、実施形態１１８〜１３４のいずれか１つに
記載のブッシュ。
【０１９１】
実施形態１３６腐食防止層は、少なくとも５０ＭＰａ、少なくとも５５ＭＰａ、６０Ｍ
Ｐａ、少なくとも６５ＭＰａ、少なくとも７０ＭＰａ、少なくとも７５ＭＰａ、または少
なくとも８０ＭＰａの引張強度を有する、実施形態１１８〜１３５のいずれか１つに記載
のブッシュ。
【０１９２】
実施形態１３７腐食防止層は、２００ＭＰａ以下、１９０ＭＰａ以下、１８０ＭＰａ以
下、１６０ＭＰａ以下、１５０ＭＰａ以下、１４０ＭＰａ以下、１３０ＭＰａ以下、１２
０ＭＰａ以下、１１０ＭＰａ以下、または１００ＭＰａ以下の引張強度を有する、実施形
態１１８〜１３６のいずれか１つに記載のブッシュ。
【０１９３】
実施形態１３８耐荷基材及び腐食防止の組み合わせ引張強度は、耐荷基材の引張強度の
少なくとも７０％、耐荷基材の引張強度の少なくとも７５％、耐荷基材の引張強度の少な
くとも８０％、耐荷基材の引張強度の少なくとも８０％、耐荷基材の引張強度の少なくと
も８５％である、実施形態１１８〜１３７のいずれか１つに記載のブッシュ。
【０１９４】
実施形態１３９腐食防止層は、少なくとも２０重量％、少なくとも３０重量％、少なく
とも４０重量％、少なくとも５０重量％、少なくとも６０重量％、少なくとも７０重量％
、少なくとも７５重量％、少なくとも８０重量％、少なくとも８５重量％、または少なく
とも９０重量％のマグネシウム含有量を有する、実施形態１１８〜１３８のいずれか１つ
に記載のブッシュ。
【０１９５】
実施形態１４０腐食防止層は、９９．９９９９９重量％以下、９９．９９重量％以下、
９９．９５重量％以下、９９．９重量％以下、９９．８５重量％以下、９９．８重量％以
下、９９．５重量％以下、９９重量％以下、９８重量％以下、９５重量％以下、９３重量
％以下、または８５重量％以下のアルミニウム含有量を有する、実施形態１１８〜１３９
のいずれか１つに記載のブッシュ。
【０１９６】
実施形態１４１腐食防止層は、２５重量％〜９９．９９９９９重量％の範囲内、５０重
量％〜９９．９９重量％の範囲内、９０重量％〜９９．９９重量％の範囲内、または９５
重量％〜９９．９重量％の範囲内のマグネシウム含有量を有する、実施形態１１８〜１３
９のいずれか１つに記載のブッシュ。
【０１９７】
実施形態１４２摺動層は、フルオロポリマーを含む、実施形態１１８〜１４１のいずれ
か１つに記載のブッシュ。
【０１９８】
実施形態１４３摺動層は、ポリテトラフルオロエチレン（ＰＴＦＥ）、ポリアミド（Ｐ
Ａ）、ポリエーテルエーテルケトン（ＰＥＥＫ）、ポリイミド（ＰＩ）、ポリアミドイミ
ド（ＰＡＩ）、ポリフェニレンスルフィド（ＰＰＳ）、ポリフェニレンスルホン（ＰＰＳ
Ｏ２）、液晶ポリマー（ＬＣＰ）、ペルフルオロアルコキシポリマー（ＰＦＡ）、ポリオ
キシメチレン（ＰＯＭ）、ポリエチレン（ＰＥ）、ＵＨＭＷＰＥ、またはそれらの混合物
を含む、実施形態１１８〜１４２のいずれか１つに記載のブッシュ。
【０１９９】
実施形態１４４摺動層は、ポリテトラフルオロエチレン化合物層を含む、実施形態１１
８〜１４３のいずれか１つに記載のブッシュ。
【０２００】
実施形態１４５摺動層は、ポリテトラフルオロエチレン化合物層から本質的になる、実
施形態１１８〜１４４のいずれか１つに記載のブッシュ。
【０２０１】
実施形態１４６摺動層は、０．０５ｍｍ〜５ｍｍの範囲内、０．２ｍｍ〜２ｍｍの範囲
内、または０．３ｍｍ〜１ｍｍの範囲内の厚さを有する、実施形態１１８〜１４５のいず
れか１つに記載のブッシュ。
【０２０２】
実施形態１４７摺動層に隣接する接着剤層をさらに含む、実施形態１１８〜１４６のい
ずれか１つに記載のブッシュ。
【０２０３】
実施形態１４８接着剤層は、熱可塑性物質を含む、実施形態１４７に記載のブッシュ。
【０２０４】
実施形態１４９熱可塑性物質は、テトラフルオロエチレン−ヘキサフルオロプロピレン
（ＦＥＰ）、ペルフルオロアルコキシエチレン（ＰＦＡ）、ポリイミド（ＰＩ）、ポリア
ミドイミド（ＰＡＩ）、ポリフェニレンスルフィド（ＰＰＳ）、ポリフェニレンスルホン
（ＰＰＳＯ２）、ポリエーテルエーテルケトン（ＰＥＥＫ）、芳香族ポリエステル（エコ
ノール）、エチレン−テトラフルオロエチレン（ＥＴＦＥ）、テトラフルオロ−エチレン
−ペルフルオロ（メチルビニルエーテル）（ＭＦＡ）、変性ポリテトラフルオロエチレン
（ＴＦＭ）、ポリビニリデンフロライド（ＰＶＤＦ）、エチレン−クロロトリフルオロエ
チレン（ＥＣＴＦＥ）、ポリエーテルスルホン（ＰＥＳ）、ポリエーテルケトン（ＰＥＫ
）、ポリエチレン（ＰＥ）、ＵＨＭＷＰＥ、またはそれらの任意の組み合わせを含む、実
施形態１４８に記載のブッシュ。
【０２０５】
実施形態１５０接着剤層は、テトラフルオロエチレン−ヘキサフルオロプロピレン（Ｆ
ＥＰ）、ペルフルオロアルコキシエチレン（ＰＦＡ）、及びそれらの組み合わせの群から
選択される熱可塑性物質から本質的になる、実施形態１４９に記載のブッシュ。
【０２０６】
実施形態１５１熱可塑性物質は、Ｃ（＝Ｏ）Ｒ、Ｃ−Ｏ−Ｒ、ＣＯＯＨ、ＣＯＯＲ、Ｃ
ＯＨ、またはそれらの任意の組み合わせから選択される基のうちの少なくとも１つを含む
変性熱可塑性物質を含み、式中、Ｒは、１〜２０個の炭素原子を有する環状または直鎖状
の有機残渣である、実施形態１５０に記載のブッシュ。
【０２０７】
実施形態１５２第１の主表面に隣接する拡張金属層をさらに備える、実施形態１１８〜
１５１のいずれか１つに記載のブッシュ。
【０２０８】
実施形態１５３拡張金属層は、アルミニウム合金、鋼金属、腐食防止層で被せられたか
もしくは被覆された鋼、またはそれらの組み合わせを含む、実施形態１５２に記載のブッ
シュ。
【０２０９】
実施形態１５４拡張金属層は、ポリマーマトリックス内に埋め込まれている、実施形態
１５２に記載のブッシュ。
【０２１０】
実施形態１５５腐食防止層は、構造化表面を有する、実施形態１１８〜１５４のいずれ
か１つに記載のブッシュ。
【０２１１】
実施形態１５６腐食防止層は、壁様凹部、壁様凸部、またはそれらの任意の組み合わせ
を備える構造化表面を有する、実施形態１１８〜１５５のいずれか１つに記載のブッシュ
。
【０２１２】
実施形態１５７壁様凹部または壁様凸部は、０．１ミクロン〜２００ミクロンの範囲内
、１ミクロン〜５０ミクロンの範囲内、または２ミクロン〜３０ミクロンの範囲内の高さ
を有する、実施形態１５６に記載のブッシュ。
【０２１３】
実施形態１５８腐食防止層は、多角形構造を有する、実施形態１１８〜１５７のいずれ
か１つに記載のブッシュ。
【０２１４】
実施形態１５９多角形構造は、規則的または不規則的である、実施形態１５８に記載の
ブッシュ。
【０２１５】
実施形態１６０多角形構造は、ハニカム構造である、実施形態１５８に記載のブッシュ
。
【０２１６】
実施形態１６１縁部を覆うアルミニウム層をさらに備える、実施形態１１８〜１６０の
いずれか１つに記載のブッシュ。
【０２１７】
実施形態１６２アルミニウム層は、Ａｌ２Ｏ３を含む、実施形態１１８〜１６１のいず
れか１つに記載のブッシュ。
【０２１８】
実施形態１６３アルミニウム層は、５ミクロン以下、４ミクロン以下、３ミクロン以下
、２ミクロン以下、１．５ミクロン以下、１ミクロン以下、０．９ミクロン以下、０．８
ミクロン以下、０．７ミクロン以下、０．６ミクロン以下、０．５ミクロン以下の厚さを
有する、実施形態１６１に記載のブッシュ。
【０２１９】
実施形態１６４ブッシュは、少なくとも３００時間、少なくとも４００時間、少なくと
も５００時間、少なくとも６００時間、少なくとも７００時間、少なくとも８００時間、
少なくとも９００時間、少なくとも１０００時間、または少なくとも１１００時間の塩水
噴霧試験ＩＳＯ９２２７：２００６による耐腐食性評価を有する、実施形態１１８〜１６
３のいずれか１つに記載のブッシュ。
【０２２０】
実施形態１６５ブッシュは、少なくとも３％、少なくとも４％、少なくとも５％、少な
くとも６％、少なくとも７％、少なくとも８％、少なくとも１０％、少なくとも１２％、
少なくとも１４％、少なくとも１６％、または少なくとも１８％の矯正能力を有する、実
施形態１１８〜１６４のいずれか１つに記載のブッシュ。
【０２２１】
実施形態１６６摺動物品であって、
第１の主表面、第２の主表面、及び縁部を有する耐荷基材であって、厚さｔ１を有す
る、耐荷基材と、
第１の主表面を覆い、かつそれと直接接触する被覆であって、１．８３未満のポーリ
ング電気陰性度を有する元素金属を備え、該被覆が厚さｔ２を有し、ｔ２が少なくとも１
０ミクロンである、被覆と、
第１の主表面または第２の主表面を覆う摺動層と、を備え、
ｔ２／ｔ１の比は、少なくとも１／１０である、摺動物品。
【０２２２】
実施形態１６７ヒンジアセンブリであって、
第１のヒンジ部分及び第２のヒンジ部分と、
第１のヒンジ部分を第２のヒンジ部分と接合するピンと、
摺動物品と、を備え、該摺動物品が、
第１の主表面、第２の主表面、及び縁部を有する耐荷基材であって、厚さｔ１を
有する、耐荷基材と、
第１の主表面を覆い、かつそれと直接接触する被覆であって、１．８３未満のポ
ーリング電気陰性度を有する元素金属を備え、該被覆が厚さｔ２を有し、ｔ２が少なくと
も１０ミクロンである、被覆と、
第１の主表面または第２の主表面を覆う摺動層と、を備え、
ｔ２／ｔ１の比は、少なくとも１／１０である、ヒンジアセンブリ。
【０２２３】
実施形態１６８第２の主表面を覆い、かつそれと直接接触し、厚さｔ３を有する追加の
被覆をさらに備える、実施形態１６６または１６７に記載の摺動物品またはヒンジアセン
ブリ。
【０２２４】
実施形態１６９摺動層の反対側の耐荷基材を覆う機能層をさらに備える、実施形態１６
６〜１６８のいずれか１つに記載の摺動物品またはヒンジアセンブリ。
【０２２５】
実施形態１７０機能層は、第２の摺動層である、実施形態１６９に記載の摺動物品また
はヒンジアセンブリ。
【０２２６】
実施形態１７１機能層は、エラストマー層である、実施形態１６９に記載の摺動物品ま
たはヒンジアセンブリ。
【０２２７】
実施形態１７２エラストマー層は、ニトリルゴム、ネオプレンゴム、シリコンゴム、オ
レフィン系エラストマー、スチレン系エラストマー、熱可塑性エラストマー、架橋エラス
トマー、ポリエーテル−ポリエステルエラストマー、エチレン−プロピレンエラストマー
、エチレン−アクリレートゴム及び／またはフルオロエラストマーのうちの少なくとも１
つを含む、実施形態１７１に記載の摺動物品またはヒンジアセンブリ。
【０２２８】
実施形態１７３（ｔ２＋ｔ３）／ｔ１の比は、１／３以下、２／７以下、１／４以下、
２／９以下、または１／５以下である、実施形態１６６に記載の摺動物品またはヒンジア
センブリ。
【０２２９】
実施形態１７４（ｔ２＋ｔ３）／ｔ１の比は、１／１０〜１／３の範囲内、１／８〜１
／３の範囲内、または１／５〜１／３の範囲内である、実施形態１６６に記載の摺動物品
またはヒンジアセンブリ。
【０２３０】
実施形態１７５ｔ２／ｔ１の比は、１／３以下、１／４以下、１／５以下、１／６以下
、１／７以下、１／８以下、または１／９以下である、実施形態１６６〜１７４のいずれ
か１つに記載の摺動物品またはヒンジアセンブリ。
【０２３１】
実施形態１７６ｔ２／ｔ１の比は、１／１０〜１／３の範囲、１／１０〜１／５の範囲
、または１／９〜１／７の範囲内である、実施形態１６６〜１７５のいずれか１つに記載
の摺動物品またはヒンジアセンブリ。
【０２３２】
実施形態１７７ｔ２は、少なくとも２５ミクロン、少なくとも３０ミクロン、少なくと
も３５ミクロン、少なくとも４０ミクロン、少なくとも４５ミクロン、または少なくとも
５０ミクロンである、実施形態１６６〜１７６のいずれか１つに記載の摺動物品またはヒ
ンジアセンブリ。
【０２３３】
実施形態１７８ｔ２は、２００ミクロン以下、１８０ミクロン以下、１６０ミクロン以
下、１４０ミクロン以下、１２０ミクロン以下、１００ミクロン以下、９０ミクロン以下
、８０ミクロン以下、７０ミクロン以下、６０ミクロン以下である、実施形態１６６〜１
７７のいずれか１つに記載の摺動物品またはヒンジアセンブリ。
【０２３４】
実施形態１７９ｔ２は、２０ミクロン〜２００ミクロンの範囲内、２５ミクロン〜１８
０ミクロンの範囲内、３０ミクロン〜１２０ミクロンの範囲内、または４０ミクロン〜８
０ミクロンの範囲内である、実施形態１６６〜１７８のいずれか１つに記載の摺動物品ま
たはヒンジアセンブリ。
【０２３５】
実施形態１８０ｔ１は、少なくとも５０ミクロン、少なくとも８０ミクロン、少なくと
も１００ミクロン、少なくとも１５０ミクロン、少なくとも２００ミクロン、少なくとも
３００ミクロン、少なくとも４００ミクロン、少なくとも５００ミクロン、少なくとも６
００ミクロン、少なくとも８００ミクロン、少なくとも１０００ミクロン、少なくとも１
２００ミクロン、少なくとも１４００ミクロン、少なくとも１６００ミクロン、少なくと
も１８００ミクロン、または少なくとも２０００ミクロンである、実施形態１６６〜１７
９のいずれか１つに記載の摺動物品またはヒンジアセンブリ。
【０２３６】
実施形態１８１ｔ１は、２２００ミクロン以下、２０００ミクロン以下、１８００ミク
ロン以下、１６００ミクロン以下、１４００ミクロン以下、１２００ミクロン以下、１０
００ミクロン以下、８００ミクロン以下、７００ミクロン以下、６５０ミクロン以下、６
００ミクロン以下、５５０ミクロン以下、５００ミクロン以下、４８０ミクロン以下、４
６０ミクロン以下、４４０ミクロン以下、４２０ミクロン以下である、実施形態１６６〜
１８０のいずれか１つに記載の摺動物品またはヒンジアセンブリ。
【０２３７】
実施形態１８２ｔ１は、５０ミクロン〜２０００ミクロンの範囲内、１００ミクロン〜
１０００ミクロンの範囲内、２００ミクロン〜５００ミクロンの範囲内、または３００ミ
クロン〜４５０ミクロンの範囲内である、実施形態１６６〜１８１のいずれか１つに記載
の摺動物品またはヒンジアセンブリ。
【０２３８】
実施形態１８３耐荷基材は、鉄、スズ、銅、亜鉛、チタン、スカンジウム、バナジウム
、クロム、マンガン、コバルト、ニッケル、またはそれらの任意の組み合わせから選択さ
れる金属を含有する、実施形態１６６〜１８２のいずれか１つに記載の摺動物品またはヒ
ンジアセンブリ。
【０２３９】
実施形態１８４鉄含有基材は、鋼を含む、実施形態１８３に記載の摺動物品またはヒン
ジアセンブリ。
【０２４０】
実施形態１８５耐荷基材は、鋼基材、黄銅基材、青銅基材、またはそれらの組み合わせ
から選択される、実施形態１６６〜１８４のいずれか１つに記載の摺動物品またはヒンジ
アセンブリ。
【０２４１】
実施形態１８６耐荷基材は、鋼基材を含む、実施形態１６６〜１８５のいずれか１つに
記載の摺動物品またはヒンジアセンブリ。
【０２４２】
実施形態１８７耐荷基材は、鋼基材から本質的になる、実施形態１６６〜１８６のいず
れか１つに記載の摺動物品またはヒンジアセンブリ。
【０２４３】
実施形態１８８耐荷基材は、少なくとも１２０ＭＰａ、少なくとも１４０ＭＰａ、１６
０ＭＰａ、少なくとも１８０ＭＰａ、少なくとも２００ＭＰａ、少なくとも２２０ＭＰａ
、または少なくとも２４０ＭＰａの引張強度を有する、実施形態１６６〜１８７のいずれ
か１つに記載の摺動物品またはヒンジアセンブリ。
【０２４４】
実施形態１８９耐荷基材は、６００ＭＰａ以下、５００ＭＰａ以下、４５０ＭＰａ以下
、４００ＭＰａ以下、３５０ＭＰａ以下、３００ＭＰａ以下、または２５０ＭＰａ以下の
引張強度を有する、実施形態１６６〜１８８のいずれか１つに記載の摺動物品またはヒン
ジアセンブリ。
【０２４５】
実施形態１９０耐荷基材は、１００ＭＰａ〜２０００ＭＰａの範囲内、１５０ＭＰａ〜
１５００ＭＰａの範囲内、２００ＭＰａ〜１０００ＭＰａの範囲内、または２００ＭＰａ
〜６００ＭＰａの範囲内の降伏強度を有する、実施形態１６６〜１８９のいずれか１つに
記載の摺動物品またはヒンジアセンブリ。
【０２４６】
実施形態１９１被覆は、少なくとも５０ＭＰａ、少なくとも５５ＭＰａ、６０ＭＰａ、
少なくとも６５ＭＰａ、少なくとも７０ＭＰａ、少なくとも７５ＭＰａ、または少なくと
も８０ＭＰａの引張強度を有する、実施形態１６６〜１９０のいずれか１つに記載の摺動
物品またはヒンジアセンブリ。
【０２４７】
実施形態１９２被覆は、２００ＭＰａ以下、１９０ＭＰａ以下、１８０ＭＰａ以下、１
６０ＭＰａ以下、１５０ＭＰａ以下、１４０ＭＰａ以下、１３０ＭＰａ以下、１２０ＭＰ
ａ以下、１１０ＭＰａ以下、または１００ＭＰａ以下の引張強度を有する、実施形態１６
６〜１９１のいずれか１つに記載の摺動物品またはヒンジアセンブリ。
【０２４８】
実施形態１９３被覆は、ベリリウム、マグネシウム、アルミニウム、亜鉛、またはそれ
らの任意の組み合わせから選択される元素金属を含む、実施形態１６６〜１９２のいずれ
か１つに記載の摺動物品またはヒンジアセンブリ。
【０２４９】
実施形態１９４耐荷基材及び被覆の組み合わせ引張強度は、耐荷基材の引張強度の少な
くとも７０％、耐荷基材の引張強度の少なくとも７５％、耐荷基材の引張強度の少なくと
も８０％、耐荷基材の引張強度の少なくとも８０％、耐荷基材の引張強度の少なくとも８
５％である、実施形態１６６〜１９３のいずれか１つに記載の摺動物品またはヒンジアセ
ンブリ。
【０２５０】
実施形態１９５被覆は、少なくとも２０重量％、少なくとも３０重量％、少なくとも４
０重量％、少なくとも５０重量％、少なくとも６０重量％、少なくとも７０重量％、少な
くとも７５重量％、少なくとも８０重量％、少なくとも８５重量％、または少なくとも９
０重量％のマグネシウム、アルミニウム、または亜鉛から選択される元素金属の含有量を
有する、実施形態１６６〜１９４のいずれか１つに記載の摺動物品またはヒンジアセンブ
リ。
【０２５１】
実施形態１９６被覆は、２５重量％〜９９．９９９９９重量％の範囲内、５０重量％〜
９９．９９重量％の範囲内、９０重量％〜９９．９９重量％の範囲内、または９５重量％
〜９９．９重量％の範囲内のマグネシウム、アルミニウム、または亜鉛から選択される元
素金属を有する、実施形態１６６〜１９５のいずれか１つに記載の摺動物品またはヒンジ
アセンブリ。
【０２５２】
実施形態１９７摺動層は、フルオロポリマーを含む、実施形態１６６〜１９６のいずれ
か１つに記載の摺動物品またはヒンジアセンブリ。
【０２５３】
実施形態１９８摺動層は、ポリテトラフルオロエチレン（ＰＴＦＥ）、変性ＰＴＦＥ（
ＴＦＭ）、フッ素化エチレンプロピレン（ＦＥＰ）、ポリビニリデンフロライド（ＰＶＤ
Ｆ）、ポリアミド（ＰＡ）、ポリエーテルエーテルケトン（ＰＥＥＫ）、ポリイミド（Ｐ
Ｉ）、ポリアミドイミド（ＰＡＩ）、ポリフェニレン硫化物（ＰＰＳ）、ポリフェニレン
スルホン（ＰＰＳＯ２）、液晶ポリマー、（ＬＣＰ）、ペルフルオロアルコキシポリマー
（ＰＦＡ）、ペルフルオロメチルアルコキシ（ＭＦＡ）、ポリオキシメチレン（ＰＯＭ）
、ポリエチレン（ＰＥ）、ＵＨＭＷＰＥ、またはそれらの混合物を含む、実施形態１６６
〜１９７のいずれか１つに記載の摺動物品またはヒンジアセンブリ。
【０２５４】
実施形態１９９摺動層は、ポリテトラフルオロエチレン化合物層を含む、実施形態１６
６〜１９８のいずれか１つに記載の摺動物品またはヒンジアセンブリ。
【０２５５】
実施形態２００摺動層は、ポリテトラフルオロエチレン化合物層から本質的になる、実
施形態１６６〜１９９のいずれか１つに記載の摺動物品またはヒンジアセンブリ。
【０２５６】
実施形態２０１摺動層は、少なくとも約０．０１ｍｍ、少なくとも約０．０５ｍｍ、少
なくとも約０．１ｍｍ、少なくとも約０．１５ｍｍ、少なくとも約０．２ｍｍ、少なくと
も約０．２５ｍｍ、少なくとも約０．３ｍｍ、少なくとも約０．３５ｍｍ、少なくとも約
０．４ｍｍ、または少なくとも約０．４５ｍｍの厚さを有する、実施形態１６６〜２００
のいずれか１つに記載の摺動物品またはヒンジアセンブリ。
【０２５７】
実施形態２０２摺動層は、約５ｍｍ以下、約４ｍｍ以下、約３ｍｍ以下、約２．５ｍｍ
以下、約２ｍｍ以下、約１．５ｍｍ以下、約１ｍｍ以下、約０．９ｍｍ以下、約０．８ｍ
ｍ以下、約０．７ｍｍ以下、約０．６ｍｍ以下、約０．５５ｍｍ以下、または約０．５ｍ
ｍ以下の厚さを有する、実施形態１６６〜２０１のいずれか１つに記載の摺動物品または
ヒンジアセンブリ。
【０２５８】
実施形態２０３摺動層は、０．０５ｍｍ〜５ｍｍの範囲内、０．２ｍｍ〜２ｍｍの範囲
内、または０．３ｍｍ〜１ｍｍの範囲内の厚さを有する、実施形態１６６〜２０２のいず
れか１つに記載の摺動物品またはヒンジアセンブリ。
【０２５９】
実施形態２０４摺動層に隣接する接着剤層をさらに含む、実施形態１６６〜２０３のい
ずれか１つに記載の摺動物品またはヒンジアセンブリ。
【０２６０】
実施形態２０５接着剤層は、熱可塑性物質を含む、実施形態２０４に記載の摺動物品ま
たはヒンジアセンブリ。
【０２６１】
実施形態２０６熱可塑性物質は、テトラフルオロエチレン−ヘキサフルオロプロピレン
（ＦＥＰ）、ペルフルオロアルコキシエチレン（ＰＦＡ）、ポリイミド（ＰＩ）、ポリア
ミドイミド（ＰＡＩ）、ポリフェニレンスルフィド（ＰＰＳ）、ポリフェニレンスルホン
（ＰＰＳＯ２）、ポリエーテルエーテルケトン（ＰＥＥＫ）、芳香族ポリエステル（エコ
ノール）、エチレン−テトラフルオロエチレン（ＥＴＦＥ）、テトラフルオロ−エチレン
−ペルフルオロ（メチルビニルエーテル）（ＭＦＡ）、変性ポリテトラフルオロエチレン
（ＴＦＭ）、ポリビニリデンフロライド（ＰＶＤＦ）、エチレン−クロロトリフルオロエ
チレン（ＥＣＴＦＥ）、ポリエーテルスルホン（ＰＥＳ）、ポリエーテルケトン（ＰＥＫ
）、ポリエチレン（ＰＥ）、ＵＨＭＷＰＥ、またはそれらの任意の組み合わせを含む、実
施形態２０５に記載の摺動物品またはヒンジアセンブリ。
【０２６２】
実施形態２０７接着剤層は、テトラフルオロエチレン−ヘキサフルオロプロピレン（Ｆ
ＥＰ）、ペルフルオロアルコキシエチレン（ＰＦＡ）、及びそれらの組み合わせの群から
選択される熱可塑性物質から本質的になる、実施形態２０５に記載の摺動物品またはヒン
ジアセンブリ。
【０２６３】
実施形態２０８熱可塑性物質は、Ｃ（＝Ｏ）Ｒ、Ｃ−Ｏ−Ｒ、ＣＯＯＨ、ＣＯＯＲ、Ｃ
ＯＨ、またはそれらの任意の組み合わせから選択される基のうちの少なくとも１つを含む
変性熱可塑性物質を含み、式中、Ｒは、１〜２０個の炭素原子を有する環状または直鎖状
の有機残渣である、実施形態２０５に記載の摺動物品またはヒンジアセンブリ。
【０２６４】
実施形態２０９第１の主表面に隣接する不連続な金属層をさらに含む、実施形態１６６
〜２０８のいずれか１つに記載の摺動物品またはヒンジアセンブリ。
【０２６５】
実施形態２１０不連続な金属層は、拡張金属、メッシュ、フリース、発泡体、またはそ
れらの組み合わせを含む、実施形態２０９に記載の摺動物品またはヒンジアセンブリ。
【０２６６】
実施形態２１１不連続な金属層は、ポリマーマトリックス内に埋め込まれている、実施
形態２０９に記載のブッシュ。
【０２６７】
実施形態２１２不連続な金属層は、少なくとも１１メッシュ／インチ、少なくとも１３
メッシュ／インチ、少なくとも１５メッシュ／インチ、少なくとも１７メッシュ／インチ
、少なくとも１９メッシュ／インチ、または少なくとも２１メッシュ／インチ等の、少な
くとも１０メッシュ／インチのメッシュサイズを有する、実施形態２０９に記載の摺動物
品またはヒンジアセンブリ。
【０２６８】
実施形態２１３不連続な金属層は、少なくとも０．２ｍｍ、少なくとも０．３ｍｍ、少
なくとも０．４ｍｍ、少なくとも０．５ｍｍ、または少なくとも０．６ｍｍ等の、少なく
とも０．１ｍｍの厚さを有する、実施形態２０９に記載の摺動物品またはヒンジアセンブ
リ。
【０２６９】
実施形態２１４不連続な金属層は、１ｍｍ以下、０．９ｍｍ以下、０．８ｍｍ以下、０
．７ｍｍ以下、０．６ｍｍ以下、０．５５ｍｍ以下、または０．５ｍｍ以下の厚さを有す
る、実施形態２０９に記載の摺動物品またはヒンジアセンブリ。
【０２７０】
実施形態２１５被覆は、構造化表面を有する、実施形態１６６〜２１４のいずれか１つ
に記載の摺動物品またはヒンジアセンブリ。
【０２７１】
実施形態２１６被覆は、壁様凹部、壁様凸部、またはそれらの任意の組み合わせを備え
る構造化表面を有する、実施形態１６６〜２１５のいずれか１つに記載の摺動物品または
ヒンジアセンブリ。
【０２７２】
実施形態２１７壁様凹部または壁様凸部は、０．１ミクロン〜２００ミクロンの範囲内
、１ミクロン〜５０ミクロンの範囲内、または２ミクロン〜３０ミクロンの範囲内の高さ
を有する、実施形態２１６に記載の摺動物品またはヒンジアセンブリ。
【０２７３】
実施形態２１８被覆は、多角形構造を有する、実施形態１６６〜２１７のいずれか１つ
に記載の摺動物品またはヒンジアセンブリ。
【０２７４】
実施形態２１９多角形構造は、規則的または不規則的である、実施形態２１８に記載の
摺動物品またはヒンジアセンブリ。
【０２７５】
実施形態２２０多角形構造は、ハニカム構造である、実施形態２１８に記載の摺動物品
またはヒンジアセンブリ。
【０２７６】
実施形態２２１被覆は、少なくとも１ミクロン、少なくとも２ミクロン、少なくとも３
ミクロン、少なくとも４ミクロン、または少なくとも５ミクロンの表面粗さを有する、実
施形態１６６〜２２０のいずれか１つに記載の摺動物品またはヒンジアセンブリ。
【０２７７】
実施形態２２２被覆は、２０ミクロン以下、１５ミクロン以下、１２ミクロン以下、１
０ミクロン以下、または８ミクロン以下の表面粗さを有する、実施形態１６６〜２２２の
いずれか１つに記載の摺動物品またはヒンジアセンブリ。
【０２７８】
実施形態２２３縁部を覆う不動態化層をさらに備える、実施形態１６６〜２２２のいず
れか１つに記載の摺動物品またはヒンジアセンブリ。
【０２７９】
実施形態２２４不動態化層は、Ａｌ２Ｏ３、ＭｇＯ、ＺｎＯ、ＢｅＯ、またはそれらの
任意の組み合わせから選択される化合物を含む、実施形態２２３に記載の摺動物品または
ヒンジアセンブリ。
【０２８０】
実施形態２２５不動態化層は、５ミクロン以下、４ミクロン以下、３ミクロン以下、２
ミクロン以下、１．５ミクロン以下、１ミクロン以下、０．９ミクロン以下、０．８ミク
ロン以下、０．７ミクロン以下、０．６ミクロン以下、０．５ミクロン以下の厚さを有す
る、実施形態２２３に記載の摺動物品またはヒンジアセンブリ。
【０２８１】
実施形態２２６摺動物品は、少なくとも３００時間、少なくとも４００時間、少なくと
も５００時間、少なくとも６００時間、少なくとも７００時間、少なくとも８００時間、
少なくとも９００時間、少なくとも１０００時間、または少なくとも１１００時間の塩水
噴霧試験ＩＳＯ９２２７：２００６による耐腐食性評価を有する、実施形態１６６〜２２
５のいずれか１つに記載の摺動物品またはヒンジアセンブリ。
【０２８２】
実施形態２２７摺動物品は、１００万時間以下、１０００００時間以下、または１００
００時間以下の耐腐食性評価を有する、実施形態１６６〜２２６のいずれか１つに記載の
摺動物品またはヒンジアセンブリ。
【０２８３】
実施形態２２８摺動物品は、少なくとも３％、少なくとも４％、少なくとも５％、少な
くとも６％、少なくとも７％、少なくとも８％、少なくとも１０％、少なくとも１２％、
少なくとも１４％、少なくとも１６％、または少なくとも１８％の矯正能力を有する、実
施形態１６６〜２２７のいずれか１つに記載の摺動物品またはヒンジアセンブリ。
【０２８４】
実施形態２２９摺動物品は、滑り軸受、ブッシュ、球面軸受、玉軸受、ワッシャー、軸
受胴、またはそれらの組み合わせから選択される、実施形態１〜６４または１６６〜２２
８のいずれか１つに記載の摺動物品またはヒンジアセンブリ。
【０２８５】
実施形態２３０ブッシュであって、第１の組成物及び第２の組成物によって形成された
多孔質金属層であって、第１の組成物が、鉄を含み、第２の組成物が、鉄より小さい電気
陰性度を有する金属を含む、多孔質金属層と、多孔質金属層を覆う摺動層と、を備える、
ブッシュ。
【０２８６】
実施形態２３１ヒンジアセンブリであって、第１のヒンジ部分及び第２のヒンジ部分と
、第１のヒンジ部分を第２のヒンジ部分と接合するピンと、多孔質金属層であって、第１
の組成物及び第２の組成物によって形成され、第１の組成物が、鉄を含み、第２の組成物
が、鉄より小さい電気陰性度を有する金属を含む、多孔質金属層と、多孔質金属層を覆う
摺動層と、を備える、ヒンジアセンブリ。
【０２８７】
実施形態２３２多孔質金属層は、少なくとも１％、少なくとも５％、少なくとも１０％
、少なくとも１５％、少なくとも２０％、または少なくとも２５％の多孔度を有する、実
施形態２３０または２３１のいずれか１つに記載のブッシュまたはヒンジアセンブリ。
【０２８８】
実施形態２３３多孔質金属層は、９９％以下、９５％以下、９０％以下、８５％以下、
８０％以下、または７５％以下の多孔度を有する、実施形態２３０または２３１のいずれ
か１つに記載のブッシュまたはヒンジアセンブリ。
【０２８９】
実施形態２３４多孔質金属は、メッシュ材料、グリッド、拡張シート、または穿孔シー
トから選択される、実施形態２３０または２３１のいずれか１つに記載のブッシュまたは
ヒンジアセンブリ。
【０２９０】
実施形態２３５第１の組成物は、鋼を含む、実施形態２３０または２３１のいずれか１
つに記載のブッシュまたはヒンジアセンブリ。
【０２９１】
実施形態２３６第２の組成物は、アルミニウム、マグネシウム、亜鉛、またはそれらの
合金を含む、実施形態２３０または２３１のいずれか１つに記載のブッシュまたはヒンジ
アセンブリ。
【０２９２】
実施形態２３７第２の組成物は、多孔質金属層の１０重量％以下、８重量％以下、６重
量％以下、４重量％以下、２重量％以下、１．５重量％以下、１重量％以下、０．８重量
％以下、０．６重量％以下、または０．３重量％以下である、実施形態２３０または２３
１のいずれか１つに記載のブッシュまたはヒンジアセンブリ。
【０２９３】
実施形態２３８摺動層は、フルオロポリマーを含む、実施形態２３０または２３１のい
ずれか１つに記載のブッシュまたはヒンジアセンブリ。
【０２９４】
実施形態２３９摺動層は、ポリテトラフルオロエチレン（ＰＴＦＥ）、ポリアミド（Ｐ
Ａ）、ポリエーテルエーテルケトン（ＰＥＥＫ）、ポリイミド（ＰＩ）、ポリアミドイミ
ド（ＰＡＩ）、ポリフェニレンスルフィド（ＰＰＳ）、ポリフェニレンスルホン（ＰＰＳ
Ｏ２）、液晶ポリマー（ＬＣＰ）、ペルフルオロアルコキシポリマー（ＰＦＡ）、ポリオ
キシメチレン（ＰＯＭ）、ポリエチレン（ＰＥ）、ＵＨＭＷＰＥ、またはそれらの混合物
を含む、実施形態２３０または２３１のいずれか１つに記載のブッシュまたはヒンジアセ
ンブリ。
【０２９５】
実施形態２４０摺動層は、ポリテトラフルオロエチレン化合物層を含む、実施形態２３
０または２３１のいずれか１つに記載のブッシュまたはヒンジアセンブリ。
【０２９６】
実施形態２４１摺動層は、ポリテトラフルオロエチレン化合物層から本質的になる、実
施形態２３０または２３１のいずれか１つに記載のブッシュまたはヒンジアセンブリ。
【０２９７】
実施形態２４２摺動層は、少なくとも約０．１ｍｍ、少なくとも約０．１５ｍｍ、少な
くとも約０．２ｍｍ、少なくとも約０．２５ｍｍ、少なくとも約０．３ｍｍ、少なくとも
約０．３５ｍｍ、少なくとも約０．４ｍｍ、または少なくとも約０．４５ｍｍの厚さ等の
、少なくとも約０．０５ｍｍの厚さを有する、実施形態２３０または２３１のいずれか１
つに記載のブッシュまたはヒンジアセンブリ。
【０２９８】
実施形態２４３摺動層は、約５ｍｍ以下、約４ｍｍ以下、約３ｍｍ以下、約２．５ｍｍ
以下、約２ｍｍ以下、約１．５ｍｍ以下、約１ｍｍ以下、約０．９ｍｍ以下、約０．８ｍ
ｍ以下、約０．７ｍｍ以下、約０．６ｍｍ以下、約０．５５ｍｍ以下、または約０．５ｍ
ｍ以下の厚さを有する、実施形態２３０または２３１のいずれか１つに記載のブッシュま
たはヒンジアセンブリ。
【０２９９】
実施形態２４４摺動層は、０．０５ｍｍ〜５ｍｍの範囲内、０．２ｍｍ〜２ｍｍの範囲
内、または０．３ｍｍ〜１ｍｍの範囲内の厚さを有する、実施形態２３０または２３１の
いずれか１つに記載のブッシュまたはヒンジアセンブリ。
【０３００】
実施形態２４５多孔質金属層は、摺動層に埋め込まれている、実施形態２３０または２
３１のいずれか１つに記載のブッシュまたはヒンジアセンブリ。
【０３０１】
実施形態２４６ブッシュは、少なくとも３００時間、少なくとも４００時間、少なくと
も５００時間、少なくとも６００時間、少なくとも７００時間、少なくとも８００時間、
少なくとも９００時間、少なくとも１０００時間、または少なくとも１１００時間の塩水
噴霧試験ＩＳＯ９２２７：２００６による耐腐食性評価を有する、実施形態２３０または
２３１のいずれか１つに記載のブッシュまたはヒンジアセンブリ。
【０３０２】
実施形態２４７ブッシュは、１００万時間以下、１０００００時間以下、または１００
００時間以下の耐腐食性評価を有する、実施形態２３０または２３１のいずれか１つに記
載のブッシュまたはヒンジアセンブリ。
【０３０３】
実施形態２４８ブッシュは、少なくとも３％、少なくとも４％、少なくとも５％、少な
くとも６％、少なくとも７％、少なくとも８％、少なくとも９％、少なくとも１０％、少
なくとも１２％、少なくとも１４％、少なくとも１６％、または少なくとも１８％の矯正
能力を有する、実施形態２３０または２３１のいずれか１つに記載のブッシュまたはヒン
ジアセンブリ。
【０３０４】
実施形態２４９ブッシュを調製する方法であって、各々が鉄を含む金属ワイヤまたは金
属シートを提供することと、
金属含有組成物を金属ワイヤまたは金属シート上に塗布して、金属前駆体を形成する
ことと、
金属前駆体からメッシュまたは拡張シートを形成することと、
摺動層をメッシュまたは拡張シート上に塗布して、スタックを形成することと、
スタックをカレンダリングして、積層体を形成することと、
積層体からブランク材を切り抜くことと、
ブランク材から半製品ブッシュを形成することと、を含む、方法。
【０３０５】
実施形態２５０金属含有組成物を塗布することは、クラディング、噴霧被覆、金属噴霧
、機械的被覆、ガルバニック被覆、溶融めっき、またはそれらの任意の組み合わせを含む
、実施形態２４９に記載の方法。
【実施例】
【０３０６】
耐腐食性評価は、塩水噴霧試験ＩＳＯ９２２７：２００６に従って決定される。試料は
、試験前に２４時間、室温で保管される。試料は、ＰＶＣラック上に置かれるか、または
ナイロン糸から吊るされ、塩水噴霧チャンバ内に配置される。ブッシュの種類ごとに、少
なくとも５つの試料が、塩水噴霧試験につき試験される。試料の視覚検査は、一定間隔で
行う。
【０３０７】
例えば、試料１は、０．２５ｍｍのＰＴＦＥ化合物テープ、０．０３ｍｍのＥＴＦＥ接
着剤、及び０．４７ｍｍの両面アルミニウム被覆鋼を含む基材を含む、積層体からブラン
ク材を切り抜くことによって調製され、各アルミニウム層は、２０ミクロンである。試料
１は、０．２５ｍｍのＰＴＦＥ化合物テープ、０．０３ｍｍのＥＴＦＥ接着剤、及び０．
４５ｍｍの両面アルミニウム被覆鋼を含む基材を含む、積層体からブランク材を切り抜く
ことによって調製され、各アルミニウム層は、５０ミクロンである。したがって、試料１
と試料２との差は、アルミニウム層の厚さである。
【０３０８】
試料は、半製品ブッシュを形成するように形作られる。ブランク材は、所望される形状
を得るために、ローリング及びフランジングによって形作られる。試料１の耐腐食性評価
は、３００時間より短い、すなわち、赤色腐食が３００時間で観察された。試料２の耐腐
食性評価は、少なくとも１０００時間であるように判定され、すなわち、１０００時間で
赤色腐食の観察なし、さらに１５００時間及び３０００時間後で赤色サビの観察なしであ
った。
【０３０９】
図３Ａ及び３Ｂは、成形前及び後の縁部の試料２のエネルギー分散Ｘ線分光検出器（Ｅ
ＤＳ）による走査電子顕微鏡（ＳＥＭ）スキャンの線図を図示する。図３Ａにおいて、層
１０４８及び１０４６は、鋼層１０２上に被せられた５０ミクロンのアルミニウム層であ
る。摺動層１０８は、ＰＴＦＥテープであり、１０８〜１０４６の接着剤層は、ＥＤＳ分
析によって区別することはできない。成形後に見られるように、基材１０２は、成形プロ
セスの結果として、層１０４８からのアルミニウムによって被覆される。被覆範囲は、層
１０２の断面積全体にわたって延在しない。実際には、鉄及びアルミニウムの存在を示す
遷移エリア１０５が存在する。
【０３１０】
矯正能力試験用、１ｍｍの壁厚を有する３つのブッシュ。ブッシュ１は、０．５ｍｍの
両面アルミニウム被覆鋼を含む標準的なＳＭ材料（ＳＭ１００ＣＧ、Ｓａｉｎｔ−Ｇｏｂ
ａｉｎ  Ｐｅｒｆｏｒｍａｎｃｅ  Ｐｌａｓｔｉｃｓから入手可能）であり、各アルミニ
ウム層が、５０ミクロンであり、ブッシュ２は、摺動層内に０．４ｍｍの拡張アルミニウ
ム（９９．５）メッシュをさらに含むＳＭ１００ＣＧブッシュであり、そしてブッシュ３
は、摺動層内に０．４ｍｍの拡張アルミニウムマグネシウム合金（ＡｌＭｇ３）メッシュ
をさらに含むＳＭ１００ＣＧブッシュであった。
【０３１１】
矯正能力は、０．０２ｍｍ〜０．２２ｍｍの範囲の内径を超えるオーバーサイズを有す
る一連の５つのオーバーサイズピンの挿入時の変形量によって判定された。３つのブッシ
ュの内径は、１５ｍｍであった。表１は、結果である矯正能力（塑性変形）を図示する。
【０３１２】
【表１】
2020165537.tif 000003
【図１Ａ】
2020165537.tif 000004
【図１Ｂ】
2020165537.tif 000005
【図１Ｃ】
2020165537.tif 000006
【図１Ｄ】
2020165537.tif 000007
【図２Ａ】
2020165537.tif 000008
【図２Ｂ】
2020165537.tif 000009
【図３Ａ】
2020165537.tif 000010
【図３Ｂ】
2020165537.tif 000011
【図４】
2020165537.tif 000012
【図５】
2020165537.tif 000013
【図６】
2020165537.tif 000014
【図７】
2020165537.tif 000015
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
ブッシュであって、
第１の組成物及び第２の組成物によって形成された多孔質金属層であって、前記第１の組成物が、鉄を含み、前記第２の組成物が、鉄より小さい電気陰性度を有する金属を含む、多孔質金属層と、
少なくとも１％で、９９％以下の多孔度を有する前記多孔質金属層を覆う摺動層と、を備え、
前記第２の組成物は、アルミニウム、マグネシウム、亜鉛、またはそれらの合金を含む、ブッシュ。
【請求項２】
ヒンジアセンブリであって、
第１のヒンジ部分及び第２のヒンジ部分と、
前記第１のヒンジ部分を前記第２のヒンジ部分と接合するピンと、
ブッシュと、を備え、前記ブッシュは、
第１の組成物及び第２の組成物によって形成された多孔質金属層であって、前記第１の組成物が、鉄を含み、前記第２の組成物が、鉄より小さい電気陰性度を有する金属を含む、多孔質金属層と、
少なくとも１％で、９９％以下の多孔度を有する前記多孔質金属層を覆う摺動層と、を備え、
前記第２の組成物は、アルミニウム、マグネシウム、亜鉛、またはそれらの合金を含む、ヒンジアセンブリ。
【請求項３】
前記多孔質金属は、メッシュ材料、グリッド、拡張シート、または穿孔シートから選択される、請求項１及び２のいずれか１項に記載のブッシュまたはヒンジアセンブリ。
【請求項４】
前記第１の組成物は、鋼を含む、請求項１及び２のいずれか１項に記載のブッシュまたはヒンジアセンブリ。
【請求項５】
前記第２の組成物は、前記多孔質金属層の１０重量％以下である、請求項１及び２のいずれか１項に記載のブッシュまたはヒンジアセンブリ。
【請求項６】
前記摺動層は、フルオロポリマーを含む、請求項１から５のいずれか１項に記載のブッシュまたはヒンジアセンブリ。
【請求項７】
前記摺動層は、ポリテトラフルオロエチレン（ＰＴＦＥ）、ポリアミド（ＰＡ）、ポリエーテルエーテルケトン（ＰＥＥＫ）、ポリイミド（ＰＩ）、ポリアミドイミド（ＰＡＩ）、ポリフェニレンスルフィド（ＰＰＳ）、ポリフェニレンスルホン（ＰＰＳＯ２）、液晶ポリマー（ＬＣＰ）、ペルフルオロアルコキシポリマー（ＰＦＡ）、ポリオキシメチレン（ＰＯＭ）、ポリエチレン（ＰＥ）、ＵＨＭＷＰＥ、またはそれらの混合物を含む、請求項１から６のいずれか１項に記載のブッシュまたはヒンジアセンブリ。
【請求項８】
前記摺動層は、少なくとも約０．０５ｍｍの厚さを有する、請求項１から７のいずれか１項に記載のブッシュまたはヒンジアセンブリ。
【請求項９】
前記摺動層は、約５ｍｍ以下の厚さを有する、請求項１から８のいずれか１項に記載のブッシュまたはヒンジアセンブリ。
【請求項１０】
前記多孔質金属層は、前記摺動層に埋め込まれている、請求項１から９のいずれか１項に記載のブッシュまたはヒンジアセンブリ。
【請求項１１】
前記ブッシュは、少なくとも３％の矯正能力を有する、請求項１から１０のいずれか１項に記載のブッシュまたはヒンジアセンブリ。
【請求項１２】
ブッシュを調製する方法であって、
各々が鉄を含む、金属ワイヤまたは金属シートを提供することと、
金属含有組成物を前記金属ワイヤまたは金属シート上に適用して、金属前駆体を形成することであって、多孔質金属層が形成されるように、前記金属含有組成物を前記適用することがクラディング、噴霧被覆、金属噴霧、機械的被覆、またはそれらの任意の組み合わせを含み、前記多孔質金属層が少なくとも１％で、９９％以下の多孔度を有する、金属前駆体を形成することと、
前記金属前駆体からメッシュまたは拡張シートを形成することと、
摺動層を前記メッシュまたは拡張シート上に適用して、スタックを形成することと、
前記スタックをカレンダリングして、積層体を形成することと、
前記積層体からブランク材を切り抜くことと、
前記ブランク材から半製品ブッシュを形成することと、を含む、方法。
【外国語明細書】
2020165537000001.pdf